(57)【特許請求の範囲】
【請求項１】
組成物であって、
ａ）１）式（Ｉ）
【化１】
0005901650.tif 000023
（式中、各Ｒ１は、独立して水素又はアルキルであり、
Ｒ２は、アルキレン、ヘテロアルキレン、アリーレン、ヘテロアリーレン又はこれらの組み合わせを含み、任意で、オキシ、カルボニル、カルボニルオキシ、カルボニルイミノ、−ＮＲ３−又はこれらの組み合わせを更に含む二価の基であり、
Ｒ３は、水素又はアルキルであり、
Ｑは、少なくとも１つのエチレン性不飽和モノマーを含む第１のモノマー組成物の重合生成物を含む第１のポリマー基であり、酸性基を含まず、５，０００〜１５０，０００グラム／モルの重量平均分子量を有する）の第１の化合物、及び
２）少なくとも１つのエチレン性不飽和モノマーを含む第２のモノマー組成物の重合生成物であり、少なくとも１つの酸性基を有する第２のポリマー材料、
を含む反応混合物の生成物を含むグラフト化コポリマーと、
ｂ）前記グラフト化コポリマーとブレンドされるポリアミドであって、１）２００℃以下の融点を有する、２）ブレンド温度において前記組成物に少なくとも部分的に可溶性である、又は３）１）及び２）の両方であるように選択される、ポリアミドと、を含む組成物。
【請求項２】
組成物を製造する方法であって、
１）式（Ｉ）
【化２】
0005901650.tif 000024
（式中、各Ｒ１は、独立して水素又はアルキルであり、
Ｒ２は、アルキレン、ヘテロアルキレン、アリーレン、ヘテロアリーレン又はこれらの組み合わせを含み、任意で、オキシ、カルボニル、カルボニルオキシ、カルボニルイミノ、−ＮＲ３−又はこれらの組み合わせを更に含む二価の基であり、
Ｒ３は、水素又はアルキルであり、
Ｑは、少なくとも１つのエチレン性不飽和モノマーを含む第１のモノマー組成物の重合生成物を含む第１のポリマー基であり、酸性基を含まず、５，０００〜１５０，０００グラム／モルの重量平均分子量を有する）の第１の化合物、及び
２）少なくとも１つのエチレン性不飽和モノマーを含む第２のモノマー組成物の重合生成物であり、少なくとも１つの酸性基を有する第２のポリマー材料、
を含む反応混合物の生成物を含むグラフト化コポリマーを提供することと、
前記グラフト化コポリマーとポリアミドとをブレンドすることであって、前記ポリアミドが、１）２００℃以下の融点を有する、２）ブレンド温度において前記組成物に少なくとも部分的に可溶性である、又は３）１）及び２）の両方であるように選択されることと、を含む方法。
【発明の詳細な説明】
【発明の詳細な説明】
【０００１】
［関連出願の相互参照］
本出願は２０１０年１２月１３日出願の米国特許仮出願第６１／４２２４０２号の利益を主張するものであり、その開示の全内容を参照により本明細書に援用する。
【０００２】
［技術分野］
グラフト化コポリマー及びポリアミドのブレンド、並びに前記ブレンドの製造方法を記載する。
【０００３】
［背景］
アクリルポリマー等の様々なポリマーを強化するために様々な方法が用いられている。例えば、架橋により、より大きな断力及び凝集力をポリマーに付与することができる。この架橋は、化学的又は物理的なものであり得る。化学架橋は、重合反応を受け得る重合性基、及びポリマー内の他の基と反応又は相互作用し得る官能基から選択される少なくとも２つの基を有するモノマーを導入することを含んでよい。物理的架橋方法は、主ポリマーに連結されているが、主ポリマーから相分離してポリマー材料内にその独自のドメインを形成する能力を有する別のポリマー部分の導入を含んでいる。ポリマー材料が接着剤である場合、相分離されるポリマー部分は、例えば、米国特許第６，７３４，２５６号（Ｅｖｅｒａｅｒｔｓら）、同第７，２５５，９２０号（Ｅｖｅｒａｅｒｔｓら）及び同第５，０５７，３６６号（Ｈｕｓｍａｎら）号に記載されているように、ガラス転移温度が主粘弾性ポリマーよりも高くなるように選択することができる。
【０００４】
ビス−アジリジン化合物は、様々なポリマー系において化学架橋剤として使用されている。このような化合物は、例えば、米国特許第６，８９３，７１８号（Ｍｅｌａｎｃｏｎら）、独国特許第８３６，３５３号（Ｂｅｓｔｉａｎ）、Ｂｅｓｔｉａｎの論文（Ｊ．Ｌｉｅｂ．Ａｎｎ．Ｃｈｅｍ．，５６６，２１０〜２４４（１９５０））、Ｂａｂｅｎｋｏｖａの論文（Ｊ．ｏｆ  Ａｐｐｌｉｅｄ  Ｃｈｅｍｉｓｔｒｙ  ｏｆ  ｔｈｅ  ＵＳＳＲ，４０，１７１５〜１７１９（１９６７））及びＫａｄｏｒｋｉｎａらの論文（Ｂｕｌｌｅｔｉｎ  ｏｆ  ｔｈｅ  Ａｃａｄｅｍｙ  ｏｆ  Ｓｃｉｅｎｃｅｓ  ｏｆ  ｔｈｅ  ＵＳＳＲ，４０，７８０〜７８３（１９９１））に記載されている。
【０００５】
幾つかのアジリジニル末端ポリマーが、例えば、Ｋｏｂａｙａｓｈｉらの論文（Ｊｏｕｒｎａｌ  ｏｆ  Ｐｏｌｙｍｅｒ  Ｓｃｉｅｎｃｅ：Ｐａｒｔ  Ａ：Ｐｏｌｙｍｅｒ  Ｃｈｅｍｉｓｔｒｙ，４３，４１２６〜４１３５（２００５））、特許第４２９４３６９Ｂ２号（Ｋｏｂａｙａｓｈｉら）及び欧州特許出願公開第０２６５０９１Ａ１号（Ｈｅｒｔｉｅｒら）に記載のように調製されている。
【０００６】
感圧性接着剤を調製するためのポリアクリレート及びポリアミドのブレンドは、例えば、米国特許第４，７６９，２８５号（Ｒａｓｍｕｓｓｅｎ）に記載されている。
【０００７】
［概要］
グラフト化コポリマー及びポリアミドのブレンドである組成物について記載する。組成物の製造方法についても記載する。グラフト化コポリマーは、（１）アジリジニル基及び第１のポリマー基の両方を有する第１の化合物と、（２）酸性基を有する第２のポリマー材料と、の反応生成物である。グラフト化コポリマーとポリアミドとのブレンドは、例えば、グラフト化コポリマーの凝集力を高めるために用いることができる。
【０００８】
第１の態様では、ａ）グラフト化コポリマーと、ｂ）ポリアミドと、を含むブレンド組成物である組成物について記載する。グラフト化コポリマーは、１）式（Ｉ）
【化１】
0005901650.tif 000002
の第１の化合物と、２）少なくとも１つの酸性基を有する第２のポリマー材料と、を含む反応混合物の生成物を含有する。式（Ｉ）中、各Ｒ１は、独立して水素又はアルキルである。基Ｒ２は、アルキレン、ヘテロアルキレン、アリーレン、ヘテロアリーレン又はこれらの組み合わせを含有し、任意で、オキシ、カルボニル、カルボニルオキシ、カルボニルイミノ、−ＮＲ３−又はこれらの組み合わせを更に含有する二価の基である。基Ｒ３は、水素又はアルキルである。基Ｑは、少なくとも１つのエチレン性不飽和モノマーを含有する第１のモノマー組成物の重合生成物を含む第１のポリマー基である。ブレンド組成物に含まれるポリアミドは、１）２００℃以下の融解温度を有する、２）ブレンド温度において組成物に少なくとも部分的に可溶性である、又は３）１）及び２）の両方であるように選択される。
【０００９】
第２の態様では、組成物の調製方法について記載する。方法は、１）上記式（Ｉ）の第１の化合物及び２）少なくとも１つの酸性基を有する第２のポリマー材料を含む反応混合物の生成物を含むグラフト化コポリマーを提供することを含む。該方法は、グラフト化コポリマーとポリアミドとを含む組成物を形成することを更に含む。組成物に含まれるポリアミドは、（１）２００℃以下の融解温度を有する、（２）ブレンド温度において組成物に少なくとも部分的に可溶性である、又は（３）（１）及び（２）の両方であるように選択される。
【００１０】
［詳細な説明］
ポリアミドとブレンドされたグラフト化コポリマーを含む組成物について記載する。グラフト化コポリマーは、（１）アジリジニル基及び第１のポリマー基の両方を有する第１の化合物と、（２）少なくとも１つの酸性基を有する第２のポリマー材料と、を反応させることによって調製される。この反応は、第２のポリマー材料の酸性基による第１の化合物のアジリジニル環の開環、及び第１の化合物の第１のポリマー基を第２のポリマー材料に結合させる（すなわち、グラフト化する）結合基の形成をもたらす。組成物の凝集力は、典型的に、グラフト化コポリマー又はグラフト化コポリマーを形成するために用いられる第２のポリマー材料のいずれかの凝集力よりも高い。
【００１１】
用語「ａ」、「ａｎ」、及び「ｔｈｅ」は、「少なくとも１つの」と互換的に用いられ、１つ以上の記載された要素を意味する。
【００１２】
端点による数範囲の引用は、いずれも、その範囲の端点、その範囲内の全ての数、並びに述べられた範囲内の任意のより狭い範囲を含むことを意味する。
【００１３】
用語「アジリジニル」は、式
【化２】
0005901650.tif 000003
（式中、各Ｒ１は独立して水素又はアルキル（例えば、１〜１０個の炭素原子、１〜６個の炭素原子、又は１〜３個の炭素原子を有するアルキル）である）の三員環構造を指す。アスタリスクは、アジリジニル基が化合物の残部に結合している箇所を示す。
【００１４】
用語「アルキル」は、アルカンのラジカルである一価の基を指し、直鎖、分枝鎖、環式、二環式又はこれらの組み合わせである基を含む。アルキル基は通常、１〜３０個の炭素原子を有する。幾つかの実施形態では、アルキル基は、１〜２０個の炭素原子、１〜１０個の炭素原子、１〜６個の炭素原子、１〜４個の炭素原子、又は１〜３個の炭素原子を含有する。アルキル基の例としては、限定するものではないが、メチル、エチル、ｎ−プロピル、イソプロピル、ｎ−ブチル、イソブチル、ｔｅｒｔ−ブチル、ｎ−ペンチル、ｎ−ヘキシル、シクロヘキシル、ｎ−ヘプチル、ｎ−オクチル、エチルヘキシル、及びイソボルニルが挙げられる。
【００１５】
用語「アルキレン」は、アルカンのラジカルである二価の基を指す。アルキレンは、直鎖、分枝鎖、環式、二環式又はこれらの組み合わせであり得る。アルキレンは通常、１〜３０個の炭素原子を有する。幾つかの実施形態では、アルキレンは、１〜２０個、１〜１０個、１〜６個、又は１〜４個の炭素原子を含有する。アルキレンのラジカル中心は、同一炭素原子上（即ち、アルキリデン）、又は異なる炭素原子上に存在し得る。
【００１６】
用語「アルコキシ」は、式−ＯＲ（式中、Ｒはアルキル基である）の一価の基を指す。
【００１７】
用語「アミド」は、式−（ＣＯ）ＮＨ−の基を指す。
【００１８】
用語「アリール」は、芳香族及び炭素環である一価の基を指す。アリールは、芳香環と結合又は縮合した１〜５個の環を有し得る。少なくとも１つの環は芳香環であり、残りの他の環は、芳香環、非芳香環又はこれらの組み合わせであり得る。アリール基の例としては、限定するものではないが、フェニル、ビフェニル、テルフェニル、アンスリル、ナフチル、アセナフチル、アントラキノニル、フェナンスリル、アントラセニル、ピレニル、ペリレニル、及びフルオレニルが挙げられる。
【００１９】
用語「アリーレン」は、炭素環及び芳香族である二価の基を指す。この基は、結合している、縮合している、又はこれらの組み合わせである１〜５個の環を有する。少なくとも１つの環は芳香環であり、残りの他の環は、芳香環、非芳香環又はこれらの組み合わせであり得る。幾つかの実施形態では、アリーレン基は最大で５個、最大で４個、最大で３個、最大で２個、又は１個の芳香環を有する。例えば、アリーレン基は、フェニレン、ビフェニレン、テルフェニレン、フルオレニレン又はナフタレンであり得る。
【００２０】
用語「アラルキル」は、アリール基で置換されたアルキル基である一価の基を指す。
【００２１】
用語「アリールオキシ」は、式−ＯＡｒ（式中、Ａｒはアリール基である）の一価の基を指す。
【００２２】
用語「アリールオキシアルキル」は、アリールオキシ基で置換されたアルキル基である一価の基を指す。
【００２３】
用語「カルボニル」は、炭素が二重結合で酸素に結合している式−（ＣＯ）−の二価の基を指す。
【００２４】
用語「カルボニルオキシ」は、式−（ＣＯ）Ｏの二価の基を指すために互換的に使用される。
【００２５】
用語「カルボキシル」は、−（ＣＯ）ＯＨ及び／又はこれらの塩を指す。
【００２６】
用語「カルボニルイミノ」は、式−（ＣＯ）ＮＲｂ−（式中、Ｒｂは、水素、アルキル、アリール、アラルキル、アシル、アルキルスルホニル又はアリールスルホニルである）の二価の基を指す。
【００２７】
用語「ヘテロアルキル」は、１以上の−ＣＨ２−基がチオ、オキシ又は−ＮＲａ（式中、Ｒａは水素又はアルキルである）で置換されているアルキル基である一価の基を指す。ヘテロアルキルは、直鎖、分枝鎖、環式、二環式又はこれらの組み合わせであってよく、最大で６０個の炭素原子と最大で４０個のヘテロ原子を含むことができる。幾つかの実施形態では、ヘテロアルキル基は、最大で５０個の炭素原子と最大で３０個のヘテロ原子、最大で４０個の炭素原子と最大で３０個のヘテロ原子、最大で３０個の炭素原子と最大で２０個のヘテロ原子、最大で２０個の炭素原子と最大で１５個のヘテロ原子、又は最大で１０個の炭素原子と最大で８個のヘテロ原子を含む。
【００２８】
用語「ヘテロアルキレン」は、チオ、オキシ又は−ＮＲａ−（式中、Ｒａは水素又はアルキル）で置換された１以上の−ＣＨ２−基を有する二価のアルキレンを指す。ヘテロアルキレンは、直鎖、分枝鎖、環式、二環式又はこれらの組み合わせであってよく、最大で６０個の炭素原子と最大で４０個のヘテロ原子を含むことができる。幾つかの実施形態では、ヘテロアルキレンは、最大で５０個の炭素原子と最大で３０個のヘテロ原子、最大で４０個の炭素原子と最大で３０個のヘテロ原子、最大で３０個の炭素原子と最大で２０個のヘテロ原子、最大で２０個の炭素原子と最大で１５個のヘテロ原子、又は最大で１０個の炭素原子と最大で８個のヘテロ原子を含む。
【００２９】
用語「ヘテロアリーレン」は、芳香族及び複素環式である二価の基を指す。すなわち、ヘテロアリーレンは、５又は６員を有する芳香環中に少なくとも１つのヘテロ原子を含む。好適なヘテロ原子は、典型的には、オキシ、チオ、又は−ＮＲ３−基（式中、Ｒ３は水素又はアルキルである）である。この基は、連結している、縮合している、又はこれらの組み合わせである１〜５個の環を有し得る。少なくとも１つの環はヘテロ芳香環であり、残りの他の基は、芳香環、非芳香環、ヘテロ環、炭素環又はこれらの組み合わせであり得る。幾つかの実施形態では、ヘテロアリーレンは最大で５個、最大で４個、最大で３個、最大で２個、又は１個の環を有する。ヘテロアリーレン基としては、限定するものではないが、トリアジン−ジイル、ピリジン−ジイル、ピリミジン−ジイル、ピリダジン−ジイル等が挙げられる。
【００３０】
用語「（メタ）アクリル酸」は、アクリル酸及びメタクリル酸の両方を指す。同様に、用語「（メタ）アクリレート」はアクリレート（すなわち、アクリレートエステル）及びメタクリレート（すなわち、メタクリレートエステル）の両方を指し、用語「（メタ）アクリルアミド」はアクリルアミド及びメタクリルアミドの両方を指す。
【００３１】
用語「オキシ」は、二価の基−Ｏ−を指す。
【００３２】
用語「ポリアミド」は、式−（ＣＯ）ＮＨ−の複数のアミド基を有するポリマーを指す。
【００３３】
用語「ブレンド温度」は、グラフト化コポリマーとポリアミドとをブレンドするために用いられる温度を指す。ブレンド温度は、周囲温度〜３００℃、周囲温度〜２５０℃、又は周囲温度〜２００℃の範囲であることが多い。
【００３４】
本明細書で使用されるとき、用語「ポリマー」又は「ポリマーの」は、ホモポリマー、コポリマー、ターポリマー等である材料を指す。同様に、用語「重合する」又は「重合」は、ホモポリマー、コポリマー及びターポリマー等の製造プロセスを指す。用語「コポリマー」又は「コポリマーの」は、２以上の異なるモノマーを使用して調製されるポリマーを指す。
【００３５】
ブレンド中に含まれるグラフト化コポリマーは、式（Ｉ）：
【化３】
0005901650.tif 000004
の第１の化合物に加えて、少なくとも１つの酸基を有する第２のポリマー材料を含む反応混合物から形成される。式（Ｉ）中、各Ｒ１は独立して水素又はアルキルである。基Ｒ２は、アルキレン、ヘテロアルキレン、アリーレン、ヘテロアリーレン又はこれらの組み合わせを含有する二価の基である。基Ｒ２は、任意で、オキシ、カルボニル、カルボニルオキシ、カルボニルイミノ、−ＮＲ３−又はこれらの組み合わせを更に含むことができる。基Ｒ３は、水素又はアルキル（例えば、１〜１０個の炭素原子、１〜６個の炭素原子、１〜４個の炭素原子、又は１〜３個の炭素原子を有するアルキル）である。基Ｑは、少なくとも１つのエチレン性不飽和モノマーを含む第１のモノマー組成物の重合生成物である第１のポリマー基である。
【００３６】
Ｒ１に好適なアルキル基は、典型的には、１〜１０個の炭素原子、１〜６個の炭素原子、１〜４個の炭素原子、又は１〜３個の炭素原子を有する。多くの実施形態では、アジリジニル基は、水素である少なくとも１つのＲ１基及びアルキルである少なくとも１つのＲ１基を有する。幾つかのより具体的な実施形態では、アジリジニル環上のＲ１基のうちの１つはメチルであり、残りのＲ１基は水素である。
【００３７】
二価の基Ｒ２は、少なくとも１つのアルキレン、ヘテロアルキレン、アリーレン、ヘテロアリーレン又はこれらの組み合わせを含有する。これらの基のうちの少なくとも１つに加えて、Ｒ２は、オキシ、カルボニル、カルボニルオキシ、カルボニルイミノ、−ＮＲ３−又はこれらの組み合わせを更に含むことができる。すなわち、幾つかの実施形態では、Ｒ２は、アルキレン、ヘテロアルキレン、アリーレン、ヘテロアリーレン又はこれらの組み合わせである。他の実施形態では、Ｒ２は、（ａ）少なくとも１つのアルキレン、ヘテロアルキレン、アリーレン、ヘテロアリーレン又はこれらの組み合わせと、（ｂ）少なくとも１つのオキシ、カルボニル、カルボニルオキシ、カルボニルイミノ、−ＮＲ３−又はこれらの組み合わせとを含む。オキシ、カルボニル、カルボニルオキシ、カルボニルイミノ、−ＮＲ３−又はこれらの組み合わせを用いて、例えば、（１）アルキレン、ヘテロアルキレン、アリーレン、及びヘテロアリーレンから選択される２以上の基を共に結合させる、（２）アルキレン、ヘテロアリーレン、アリーレン、又はヘテロアリーレンを、アジリジニル基に、基−ＮＨ−Ｃ（Ｒ１）２−Ｃ（Ｒ１）２−Ｏ−（ＣＯ）−Ｑに、又はアジリジニル基及び基−ＮＨ−Ｃ（Ｒ１）２−Ｃ（Ｒ１）２−Ｏ−（ＣＯ）−Ｑの両方に結合させる、あるいは（３）これらの組み合わせ（すなわち、（１）及び（２）の両方）を行うことができる。
【００３８】
幾つかの実施形態では、Ｒ２は、オキシ、カルボニル、カルボニルオキシ、カルボニルイミノ、−ＮＲ３−又はこれらの組み合わせである第１の連結基を用いて、アルキレン、ヘテロアルキレン、アリーレン、ヘテロアリーレン、又はこれらの組み合わせである第２の基に結合している、アルキレン、ヘテロアルキレン、アリーレン、ヘテロアリーレン、又はこれらの組み合わせである第１の基を含む。第２の基は、オキシ、カルボニル、カルボニルオキシ、カルボニルイミノ、−ＮＲ３−又はこれらの組み合わせである第２の連結基を用いて、アルキレン、ヘテロアルキレン、アリーレン、ヘテロアリーレン又はこれらの組み合わせである第３の基に更に結合することができる。第３の基は、オキシ、カルボニル、カルボニルオキシ、カルボニルイミノ、−ＮＲ３−又はこれらの組み合わせである第３の連結基を用いてアルキレン、ヘテロアルキレン、アリーレン、ヘテロアリーレン、又はこれらの組み合わせである第４の基に更に結合することができる。オキシ、カルボニル、カルボニルオキシ、カルボニルイミノ、−ＮＲ３−又はこれらの組み合わせから選択される追加の連結基を用いて、アルキレン、ヘテロアルキレン、アリーレン、ヘテロアリーレン、又はこれらの組み合わせから選択される追加の基を更に結合することができる。
【００３９】
他の実施形態では、Ｒ２は、それぞれオキシ、カルボニル、カルボニルオキシ、カルボニルイミノ、−ＮＲ３−又はこれらの組み合わせである２つの連結基の間に位置する、アルキレン、ヘテロアルキレン、アリーレン又はヘテロアリーレンである第１の基を含む。これら連結基のうちの一方は、アジリジニル基に結合し、他方は、基−ＮＨ−Ｃ（Ｒ１）２−Ｃ（Ｒ１）２−Ｏ−（ＣＯ）−Ｑに結合する。これら２つの連結基は、典型的には同じであるが、異なっていてもよい。
【００４０】
更に他の実施形態では、２以上のアルキレン、ヘテロアルキレン、アリーレン又はヘテロアリーレン基は、それぞれオキシ、カルボニル、カルボニルオキシ、カルボニルイミノ、−ＮＲ３−又はこれらの組み合わせである２つの連結基の間に位置する。これら連結基のうちの一方は、基−ＮＨ−Ｃ（Ｒ１）２−Ｃ（Ｒ１）２−Ｏ−（ＣＯ）−Ｑに結合し、他方は、アジリジニル基に結合する。これら２つの連結基は、典型的には同じであるが、異なっていてもよい。２以上のアルキレン、ヘテロアルキレン、アリーレン、ヘテロアリーレン、又はこれらの組み合わせは、典型的に、オキシ、カルボニル、カルボニルオキシ、カルボニルイミノ、−ＮＲ３−基、又はこれらの組み合わせである追加の連結基を通して互いに結合している。
【００４１】
また、幾つかの式（Ｉ）の化合物は、式（Ｉａ）
【化４】
0005901650.tif 000005
の化合物である。式（Ｉ）の基Ｒ２は、式（Ｉａ）の−（ＣＯ）−Ｒ４−（ＣＯ）−に相当する。基Ｒ４は、アルキレン、ヘテロアルキレン、アリーレン、ヘテロアリーレン又はこれらの組み合わせを含む二価の基である。任意で、基Ｒ４は、オキシ、カルボニル、カルボニルオキシ、カルボニルイミノ、−ＮＲ３−又はこれらの組み合わせを更に含むことができる。すなわち、幾つかの実施形態では、Ｒ４は、アルキレン、ヘテロアルキレン、アリーレン、ヘテロアリーレン又はこれらの組み合わせである。他の実施形態では、Ｒ４は、（ａ）少なくとも１つのアルキレン、ヘテロアルキレン、アリーレン、ヘテロアリーレン又はこれらの組み合わせと、（ｂ）少なくとも１つのオキシ、カルボニル、カルボニルオキシ、カルボニルイミノ、−ＮＲ３−又はこれらの組み合わせとを含む。
【００４２】
式（Ｉ）におけるＲ２基と同様に、式（Ｉａ）におけるＲ４基は、オキシ、カルボニル、カルボニルオキシ、カルボニルイミノ、−ＮＲ３−、又はこれらの組み合わせである第１の連結基を用いて、アルキレン、ヘテロアルキレン、アリーレン、ヘテロアリーレン、又はこれらの組み合わせである第２の基に結合している、アルキレン、ヘテロアルキレン、アリーレン、ヘテロアリーレン、又はこれらの組み合わせである第１の基を含んでよい。第２の基は、オキシ、カルボニル、カルボニルオキシ、カルボニルイミノ、−ＮＲ３−又はこれらの組み合わせである第２の連結基を用いて、アルキレン、ヘテロアルキレン、アリーレン、ヘテロアリーレン又はこれらの組み合わせである第３の基に更に結合することができる。第３の基は、オキシ、カルボニル、カルボニルオキシ、カルボニルイミノ、−ＮＲ３−又はこれらの組み合わせである第３の連結基を用いてアルキレン、ヘテロアルキレン、アリーレン、ヘテロアリーレン、又はこれらの組み合わせである第４の基に更に結合することができる。オキシ、カルボニル、カルボニルオキシ、カルボニルイミノ、−ＮＲ３−又はこれらの組み合わせから選択される追加の連結基を用いて、アルキレン、ヘテロアルキレン、アリーレン、ヘテロアリーレン、又はこれらの組み合わせから選択される追加の基を更に結合してもよい。
【００４３】
幾つかの実施形態では、式（Ｉａ）における基Ｒ４は、アルキレン、ヘテロアルキレン、アリーレン、ヘテロアリーレン、又はこれらの組み合わせである。代表的なアルキレン基は、１〜３０個の炭素原子、１〜２０個の炭素原子、１〜１２個の炭素原子、１〜６個の炭素原子、又は１〜４個の炭素原子を有する。代表的なヘテロアルキレン基は２〜６０個の炭素原子と１〜４０個のヘテロ原子、２〜４０個の炭素原子と１〜３０個のヘテロ原子、２〜２０個の炭素原子と１〜１５個のヘテロ原子、又は２〜１０個の炭素原子と１〜６個のヘテロ原子を有し得る。代表的なアリーレン基としては、限定するものではないが、フェニレン（例えば、メタ−フェニレン又はパラ−フェニレン）及びビフェニレンが挙げられる。代表的なヘテロアリーレンとしては、限定するものではないが、トリアジン−ジイル、ピリジン−ジイル、ピリミジン−ジイル及びピリダジン−ジイルが挙げられる。
【００４４】
式（Ｉａ）に係る幾つかのより具体的な化合物は、式（Ｉｂ）
【化５】
0005901650.tif 000006
（式中、Ｒ４はアリーレンである）の化合物である。式（Ｉｂ）の幾つかの、より具体的な化合物では、アリーレンは、式（Ｉｃ）におけるメタフェニレン又は式（Ｉｄ）におけるパラフェニレン等のフェニレンである。
【００４５】
【化６】
0005901650.tif 000007
【００４６】
式（Ｉａ）の化合物の他の例は、式（Ｉｅ）の化合物である。
【化７】
0005901650.tif 000008
【００４７】
式（Ｉｅ）において、二価の基−Ａｒ１−（ＣＯ）−Ｘ−Ｒ５−Ｘ−（ＣＯ）−Ａｒ１−は、式（Ｉａ）中のＲ４に相当し、二価の基−（ＣＯ）−Ａｒ１−（ＣＯ）−Ｘ−Ｒ５−Ｘ−（ＣＯ）−Ａｒ１−（ＣＯ）−は、式（Ｉ）中のＲ２に相当する。各基Ａｒ１は、アリーレンであり、各基Ｘは、オキシ又は−ＮＲ３−である。基Ｒ５は、アルキレン、ヘテロアルキレン、アリーレン、ヘテロアリーレン又はこれらの組み合わせを含み、且つオキシ、カルボニル、カルボニルオキシ、カルボニルイミノ、−ＮＲ３−、又はこれらの組み合わせを更に含んでよい二価の基である。すなわち、幾つかの実施形態では、Ｒ５は、アルキレン、ヘテロアルキレン、アリーレン、ヘテロアリーレン又はこれらの組み合わせである。他の実施形態では、Ｒ５は、（ａ）少なくとも１つのアルキレン、ヘテロアルキレン、アリーレン、ヘテロアリーレン又はこれらの組み合わせと、（ｂ）少なくとも１つのオキシ、カルボニル、カルボニルオキシ、カルボニルイミノ、−ＮＲ３−又はこれらの組み合わせと、を含む。
【００４８】
Ｒ２及びＲ４基と同様に、Ｒ５基は、オキシ、カルボニル、カルボニルオキシ、カルボニルイミノ、−ＮＲ３−、又はこれらの組み合わせである第１の連結基を用いて、アルキレン、ヘテロアルキレン、アリーレン、ヘテロアリーレン、又はこれらの組み合わせである第２の基に結合している、アルキレン、ヘテロアルキレン、アリーレン、ヘテロアリーレン、又はこれらの組み合わせである第１の基を含んでよい。第２の基は、オキシ、カルボニル、カルボニルオキシ、カルボニルイミノ、−ＮＲ３−又はこれらの組み合わせである第２の連結基を用いて、アルキレン、ヘテロアルキレン、アリーレン、ヘテロアリーレン又はこれらの組み合わせである第３の基に更に結合することができる。第３の基は、オキシ、カルボニル、カルボニルオキシ、カルボニルイミノ、−ＮＲ３−又はこれらの組み合わせである第３の連結基を用いてアルキレン、ヘテロアルキレン、アリーレン、ヘテロアリーレン、又はこれらの組み合わせである第４の基に更に結合することができる。オキシ、カルボニル、カルボニルオキシ、カルボニルイミノ、−ＮＲ３−又はこれらの組み合わせから選択される追加の連結基を用いて、アルキレン、ヘテロアルキレン、アリーレン、ヘテロアリーレン、又はこれらの組み合わせから選択される追加の基を更に結合してもよい。
【００４９】
式（Ｉｅ）の幾つかの化合物では、各Ａｒ１は、式（Ｉｆ）のようにフェニレンである。
【００５０】
【化８】
0005901650.tif 000009
【００５１】
基Ｒ１、Ｘ、Ｒ５及びＱは、式（Ｉｄ）について上記で定義したものと同じである。式（Ｉｆ）に示すように、フェニレン基は、メタ位で化合物の残りに結合する。式（Ｉｆ）に示すように、Ａｒ１は、メタフェニレンである。あるいは、Ａｒ１は、パラフェニレンであってもよい。
【００５２】
式（Ｉｆ）の幾つかの具体的な実施形態では、基Ｒ５は、アルキレン又はヘテロアルキレン基である。好適なアルキレン基は、多くの場合、１〜３０個の炭素原子、１〜２０個の炭素原子、１〜１２個の炭素原子、１〜１０個の炭素原子、１〜６個の炭素原子、又は１〜４個の炭素原子を有する。好適なヘテロアルキレン基は、多くの場合、２〜６０個の炭素原子と１〜４０個のヘテロ原子、２〜４０個の炭素原子と１〜３０個のヘテロ原子、２〜２０個の炭素原子と１〜１５個のヘテロ原子、又は２〜１０個の炭素原子と１〜６個のヘテロ原子を有する。
【００５３】
式（Ｉａ）の化合物の他の例は、（Ｉｇ）の化合物である。
【００５４】
【化９】
0005901650.tif 000010
【００５５】
式（Ｉｇ）では、基−Ｘ−Ｒ５−Ｘ−は、式（Ｉａ）中のＲ４に相当し、基−（ＣＯ）−Ｘ−Ｒ５−Ｘ−（ＣＯ）−は、式（Ｉ）中のＲ２に相当する。Ｘ基及びＲ５基は、式（Ｉｅ）について上で定義したものと同じである。式（Ｉｇ）の幾つかの具体的な実施形態では、各Ｘは、オキシ又は−ＮＲ３−であり、基Ｒ５は、アルキレン又はヘテロアルキレンである。
【００５６】
式（Ｉ）の化合物の更に他の例は、式（Ｉｈ）の化合物である。
【００５７】
【化１０】
0005901650.tif 000011
【００５８】
式（Ｉｈ）において、二価の基−Ｒ６−（ＣＯ）−Ｒ７−（ＣＯ）−Ｒ６−は、式（Ｉ）中のＲ２基に等しい。各Ｒ６は独立して、１〜１０個の炭素原子、１〜６個の炭素原子、１〜４個の炭素原子、又は１〜３個の炭素原子を有するアルキレンである。基Ｒ７は、アルキレン、ヘテロアルキレン、アリーレン、ヘテロアリーレン又はこれらの組み合わせであり、オキシ、カルボニル、カルボニルオキシ、カルボニルイミノ、−ＮＲ３−又はこれらの組み合わせを更に含むことができる。すなわち、幾つかの実施形態では、Ｒ７は、アルキレン、ヘテロアルキレン、アリーレン、ヘテロアリーレン又はこれらの組み合わせである。他の実施形態では、Ｒ７は、（ａ）少なくとも１つのアルキレン、ヘテロアルキレン、アリーレン、ヘテロアリーレン又はこれらの組み合わせと、（ｂ）少なくとも１つのオキシ、カルボニル、カルボニルオキシ、カルボニルイミノ、−ＮＲ３−又はこれらの組み合わせとを含む。
【００５９】
Ｒ２、Ｒ４、又はＲ５基と同様に、Ｒ７基は、オキシ、カルボニル、カルボニルオキシ、カルボニルイミノ、−ＮＲ３−、又はこれらの組み合わせである第１の連結基を用いて、アルキレン、ヘテロアルキレン、アリーレン、ヘテロアリーレン、又はこれらの組み合わせである第２の基に結合している、アルキレン、ヘテロアルキレン、アリーレン、ヘテロアリーレン、又はこれらの組み合わせである第１の基を含んでよい。第２の基は、オキシ、カルボニル、カルボニルオキシ、カルボニルイミノ、−ＮＲ３−又はこれらの組み合わせである第２の連結基を用いて、アルキレン、ヘテロアルキレン、アリーレン、ヘテロアリーレン又はこれらの組み合わせである第３の基に更に結合することができる。第３の基は、オキシ、カルボニル、カルボニルオキシ、カルボニルイミノ、−ＮＲ３−又はこれらの組み合わせである第３の連結基を用いてアルキレン、ヘテロアルキレン、アリーレン、ヘテロアリーレン、又はこれらの組み合わせである第４の基に更に結合することができる。オキシ、カルボニル、カルボニルオキシ、カルボニルイミノ、−ＮＲ３−又はこれらの組み合わせから選択される追加の連結基を用いて、アルキレン、ヘテロアルキレン、アリーレン、ヘテロアリーレン、又はこれらの組み合わせから選択される追加の基を更に結合してもよい。
【００６０】
式（Ｉｈ）の幾つかの化合物は、式（Ｉｉ）の化合物である。
【００６１】
【化１１】
0005901650.tif 000012
【００６２】
式（Ｉｉ）において、二価の基−Ｘ−Ｒ８−Ｘ−は、式（Ｉｈ）中の基Ｒ７に相当する。各基Ｘは、独立して、オキシ又は−ＮＲ３−である。基Ｒ８は、アルキレン、ヘテロアルキレン、アリーレン、ヘテロアリーレン又はこれらの組み合わせを含み、且つオキシ、カルボニル、カルボニルオキシ、カルボニルイミノ、−ＮＲ３−、又はこれらの組み合わせを更に含んでよい二価の基である。すなわち、幾つかの実施形態では、Ｒ８は、アルキレン、ヘテロアルキレン、アリーレン、ヘテロアリーレン又はこれらの組み合わせである。他の実施形態では、Ｒ８は、（ａ）少なくとも１つのアルキレン、ヘテロアルキレン、アリーレン、ヘテロアリーレン又はこれらの組み合わせと、（ｂ）少なくとも１つのオキシ、カルボニル、カルボニルオキシ、カルボニルイミノ、−ＮＲ３−又はこれらの組み合わせと、を含む。
【００６３】
式（Ｉｉ）の幾つかの特定の実施形態では、基Ｒ８はアルキレン基又はヘテロアルキレン基であり、Ｘはオキシである。好適なアルキレン基は、多くの場合、１〜３０個の炭素原子、１〜２０個の炭素原子、１〜１２個の炭素原子、１〜１０個の炭素原子、１〜６個の炭素原子、又は１〜４個の炭素原子を有する。好適なヘテロアルキレン基は、多くの場合、２〜６０個の炭素原子と１〜４０個のヘテロ原子、２〜４０個の炭素原子と１〜３０個のヘテロ原子、２〜２０個の炭素原子と１〜１５個のヘテロ原子、又は２〜１０個の炭素原子と１〜６個のヘテロ原子を有する。
【００６４】
式（Ｉ）及び（Ｉａ）〜（Ｉｉ）の化合物は全て、Ｑ基を有し、これは、少なくとも１つのエチレン性不飽和モノマーを含む第１のモノマー組成物の重合生成物である第１のポリマー基である。重合反応は、フリーラジカル重合反応である、又は、アニオン性重合反応であってもよいが、フリーラジカル重合反応が用いられることが多い。
【００６５】
ポリマー基Ｑ（すなわち、第１のポリマー基Ｑ）を形成するために、任意の好適なエチレン性不飽和モノマーを使用することができる。好適なモノマーとしては、限定するものではないが、様々な（メタ）アクリレート（すなわち、様々な（メタ）アクリレートエステル）、（メタ）アクリル酸、（メタ）アクリルアミド、ビニル化合物等が挙げられる。幾つかの実施形態では、Ｑは、ポリマー基を形成するために使用されるモノマーが全て同じであるホモポリマー基である。他の実施形態では、Ｑは、ランダムコポリマー又はブロックコポリマーである。
【００６６】
幾つかの実施形態では、式（Ｉ）の第１の化合物のポリマー基Ｑは、１以上の（メタ）アクリレートから形成される。これら（メタ）アクリレートは、多くの場合、式（ＩＩ）
【化１２】
0005901650.tif 000013
（式中、Ｒ１０基は水素又はメチルであり、Ｒ９基はアルキル、ヘテロアルキル、アリール、アラルキル又はアリールオキシアルキルである）のものである。好適なアルキル基は、多くの場合、１〜２０個の炭素原子、１〜１０個の炭素原子、１〜６個の炭素原子、又は１〜４個の炭素原子を有する。好適なヘテロアルキル基は、多くの場合、２〜３０個の炭素原子と１〜１６個のヘテロ原子、２〜２０個の炭素原子と１〜１２個の炭素原子、２〜１０個の炭素原子と１〜６個のヘテロ原子、又は２〜６個の炭素原子と１〜４個のヘテロ原子を有する。これらのアルキル基及びヘテロアルキル基は、直鎖、分枝鎖、環式、二環式又はこれらの組み合わせであり得る。好適なアラルキル基は、多くの場合、７〜１８個の炭素原子を有する。例は、フェニルで置換されたアルキル基である。好適なアリールオキシアルキル基は、多くの場合、７〜１８個の炭素原子を有する。例は、オキシフェニルでアルキル基である。これらのモノマーは、ホモポリマーに生成されると、広範囲のガラス転移温度を有し得る。
【００６７】
式（Ｉ）の化合物の特定の用途に応じた所望のガラス転移温度をもたらすモノマーを選択することができる。より具体的には、ガラス転移温度が２０℃以上であるポリマーＱ基は、熱可塑性である傾向を有する。本発明で使用する場合、用語「熱可塑性」は、加熱した際に流動し、その後、冷却して室温にした際に元の状態に戻るポリマー物質を意味する。ガラス転移温度が２０℃未満であるポリマー基は、ゴム質である傾向を有する。本発明で使用する場合、用語「ゴム質」とは、その元の長さの少なくとも２倍まで伸長し、解放した際にほぼその元の長さまで縮むことができるポリマー物質を意味する。
【００６８】
幾つかの実施形態では、ポリマー基Ｑを生成するために使用される式（ＩＩ）のモノマーは、ｎ−ブチルアクリレート、デシルアクリレート、２−エトキシエチルアクリレート、２−エトキシエチルメタクリレート、イソアミルアクリレート、ｎ−ヘキシルアクリレート、ｎ−ヘキシルメタクリレート、イソブチルアクリレート、イソデシルアクリレート、イソデシルメタクリレート、イソノニルアクリレート、２−エチルヘキシルアクリレート、２−エチルヘキシルメタクリレート、イソオクチルアクリレート、イソオクチルメタクリレート、イソトリデシルアクリレート、ラウリルアクリレート、ラウリルメタクリレート、２−メトキシエチルアクリレート、２−メチルブチルアクリレート、４−メチル−２−ペンチルアクリレート、ｎ−オクチルアクリレート、ｎ−プロピルアクリレート及びｎ−オクチルメタクリレート等の（メタ）アクリレートから選択される。これらのモノマーをホモポリマー基に生成すると、ガラス転移温度は２０℃未満、１０℃未満又は０℃未満になる傾向がある。
【００６９】
他の実施形態では、ポリマー基Ｑを生成するために使用される式（ＩＩ）のモノマーは、メチルメタクリレート、エチルメタクリレート、イソプロピルメタクリレート、イソブチルメタクリレート、ｔｅｒｔ−ブチルメタクリレート、ｔｅｒｔ−ブチルアクリレート、シクロヘキシルメタクリレート、フェノキシエチルアクリレート、フェノキシエチルメタクリレート、イソボルニルメタクリレート、イソボルニルアクリレート、フェニルメタクリレート、ベンジルメタクリレート、ノニルフェノールメタクリレート、セチルアクリレート、ジシクロペンテニル（メタ）アクリレート、イソボルニルシクロヘキシルアクリレート、テトラヒドロフルフリルメタクリレート、トリフルオロエチルメタクリレート、１−アダマンチルメタクリレート、ジシクロペンテニルオキシエチル（メタ）アクリレート、ジシクロペンタニル（メタ）アクリレート及び３，３，５トリメチルシクロヘキシル（メタ）アクリレート等の（メタ）アクリレート（すなわち、（メタ）アクリレートエステル）から選択される。これらのモノマーをホモポリマー基に生成すると、ガラス転移温度は少なくとも２０℃、少なくとも３０℃、少なくとも４０℃又は少なくとも５０℃になる傾向がある。
【００７０】
これら（メタ）アクリレートモノマーはいずれも、任意で、アミノ基、ヒドロキシル基又はエポキシ基等の基で置換されてもよい。これらの置換基は、モノマーの極性を強化する傾向を有する。アミノ基を有する（メタ）アクリレートの例としては、限定するものではないが、ジメチルアミノエチル（メタ）アクリレート等のＮ，Ｎ−ジアルキル（メタ）アクリレートが挙げられる。ヒドロキシル置換基を有する（メタ）アクリレートの例としては、限定するものではないが、２−ヒドロキシエチル（メタ）アクリレート、２−ヒドロキシプロピル（メタ）アクリレート及び４−ヒドロキシルブチル（メタ）アクリレートが挙げられる。エポキシ置換基を有する（メタ）アクリレートとしては、限定するものではないが、グリシジル（メタ）アクリレートが挙げられる。
【００７１】
（メタ）アクリレートはまた、アルコキシアルキル（メタ）アクリレート又はポリ（アルコキシアルキル（メタ）アクリレート）であってもよく、これらとしては、例えば、２−（２−エトキシエトキシ）エチル（メタ）アクリレート、２−エトキシエチル（メタ）アクリレート、２−メトキシエトキシエチル（メタ）アクリレート、２−メトキシエチル（メタ）アクリレート及びポリエチレングリコールモノ（メタ）アクリレートが挙げられる。これらモノマーは、極性分子である傾向を有する。
【００７２】
ポリマー基Ｑは、典型的には、非酸性モノマーから調製される。Ｑ基がモノマーの混合物から調製される場合、少なくとも９０重量％、少なくとも９５重量％、少なくとも９７重量％、少なくとも９８重量％又は少なくとも９９重量％のモノマーは、カルボキシル基等の酸性基を有さない（すなわち、これらのモノマーは酸性基を有さない）。幾つかの実施形態では、第１のモノマー組成物中のモノマーは全て、酸性基を含まない、又は酸性基を実質的に含まない（例えば、１重量％未満、０．５重量％未満、０．２重量％未満、０．１重量％未満、０．０５重量％未満、又は０．０１重量％のモノマーが酸性モノマーである）。ポリマー基Ｑを形成するために使用される酸性モノマーの量が多過ぎると、単一のアジリジニル基を有する式（Ｉ）の化合物を調製するのが困難になり得る。
【００７３】
幾つかの具体的なＱ基は、例えば、ポリ（ベンジルメタクリレート）、ポリ（メチルメタクリレート）、ポリ（フェノキシエチルアクリレート）、及び、ランダム又はブロックポリ（イソボルニルアクリレート−コ−ベンジルメタクリレート）等の（メタ）アクリレートから調製される。
【００７４】
ポリマー基Ｑを形成するための他の好適なエチレン性不飽和モノマーは、（メタ）アクリルアミド、ｔ−ブチルアクリルアミド等のアルキルアクリルアミド、メチルアミノエチルアクリルアミド等のモノアルキルアミノアルキルアクリルアミド、ジメチルアミノエチルアクリルアミド等のジアルキルアミノアルキルアクリルアミド等である。
【００７５】
ポリマー基Ｑを形成するために使用できる更に他の好適なエチレン性不飽和モノマーは、ビニルエーテルモノマー、ビニルアリールモノマー、ビニル複素環式モノマー、ビニルエステルモノマー等の様々なビニルモノマーである。好適なビニルエーテルモノマーとしては、例えば、ビニルメチルエーテルが挙げられる。好適なビニルアリールモノマーとしては、限定するものではないが、スチレン、α−メチルスチレン、アルキル置換スチレン（例えば、ビニルトルエン、ジメチルスチレン、エチルスチレン、イソプロピルスチレン、ｔｅｒｔ−ブチルスチレン）等が挙げられる。これらのビニルアリールモノマーのいずれかは、アミノ、ヒドロキシル、アルコキシ、ハロ等から選択される１つ以上の基で置換されてもよい。好適なビニル複素環式モノマーとしては、限定するものではないが、２−ビニルピリジン、４−ビニルピリジン及びｎ−ビニルカプロラクタムが挙げられる。好適なビニルエステルとしては、限定するものではないが、ビニルアセテート及びビニルプロプリオネートが挙げられる。ビニルアリールモノマー、ビニル複素環式モノマー及び一部のビニルエステルモノマー等のモノマーは、ホモポリマー基に生成すると、ガラス転移温度が少なくとも２０℃、少なくとも３０℃、少なくとも４０℃又は少なくとも５０℃になる傾向を有する。
【００７６】
一部の特定のＱポリマー基は、ビニルアリールモノマー、ビニル複素環式モノマー又はこれらの組み合わせ等のビニルモノマーから調製される。これらのＱ基は、ホモポリマー、ランダムコポリマー又はブロックコポリマーであり得る。ブロックコポリマーは、２つ以上のブロックを有することができる。幾つかのブロックコポリマーは、ポリ（ビニルアリールモノマー）の第１のブロックと、ポリ（ビニル複素環式モノマー）の第２のブロックと、を有する。幾つかの具体的なポリマーの例は、ポリ（スチレン）、ランダムポリ（スチレン−コ−ビニルピリジン）及びジ−ブロックポリ（スチレン−コ−ビニルピリジン）である。
【００７７】
ポリマー基Ｑは、任意の好適な分子量を有することができる。多くの実施形態では、重量平均分子量（Ｍｗ）は、５，０００グラム／モル（すなわち、５，０００ダルトン）を超える。例えば、重量平均分子量は、７，５００グラム／モル超、１０，０００グラム／モル超、１２，０００グラム／モル超、１５，０００グラム／モル超、２０，０００グラム／モル超であり得る。重量平均分子量は、多くの場合、最大１５０，０００グラム／モル、最大１２０，０００グラム／モル、最大１００，０００グラム／モル、最大８０，０００グラム／モル、最大６０，０００グラム／モル又は最大４０，０００グラム／モルである。分子量が大きすぎる場合、得られる式（Ｉ）の化合物は、第１の化合物の重量に基づいて許容不可能なほど低濃度のアジリジニル基しか有さない恐れがある。すなわち、アジリジニル基に起因するこの化合物の重量％は、ポリマー基に起因する第１の化合物の重量％と比較して許容不可能なほど低いものとなり得る。
【００７８】
ポリマー基Ｑはアニオン性重合又はフリーラジカル重合のいずれによっても形成することができるが、多くの場合、フリーラジカル重合技術が使用される。重合反応は、典型的には、反応開始剤の存在下で生じる。任意の既知の反応開始剤を使用できるが、この反応開始剤は、多くの場合、アゾ化合物である。好適なアゾ化合物としては、限定するものではないが、ＤｕＰｏｎｔ（Ｗｉｌｍｉｎｇｔｏｎ，ＤＥ）から商品名ＶＡＺＯ  ６４で市販されている２，２’−アゾビス（イソブチロニトリル）、ＤｕＰｏｎｔから商品名ＶＡＺＯ  ６７で市販されている２，２’−アゾビス（２−メチルブチロニトリル）、ＤｕＰｏｎｔから商品名ＶＡＺＯ５２で市販されている２，２’−アゾビス（２，４−ジメチルペンタンニトリル）及び４，４’−アゾビス（４−シアノ吉草酸）が挙げられる。４，４’−アゾビス（４−シアノ吉草酸）等のカルボキシ含有反応開始剤の使用が多くの場合好ましいが、それは、このような反応開始剤が、式（Ｉ）の化合物の調製に関与するポリマー中間体（Ｑ−（ＣＯ）−ＯＨ）がカルボキシル基を有する可能性を増大させる傾向を有するからである。反応開始剤は、典型的には、モノマー組成物中のモノマーの重量に基づいて、０．０１〜５重量％の範囲、０．０５〜３重量％の範囲、０．０５〜２重量％の範囲、０．０５〜１重量％の範囲、又は０．１〜１重量％の範囲の量で添加される。反応開始剤の量は、ポリマー基Ｑの重量平均分子量を制御するために用いることができる。より多くの量の反応開始剤を用いると、より多くのポリマー鎖が形成される。これにより、より低い重量平均分子量を有するポリマー鎖が生じる。逆に、反応開始剤の量が少量であると、形成されるポリマー鎖のうち、より高い重量平均分子量を有するものは少なくなる。
【００７９】
また、ポリマー基Ｑを形成するために使用されるモノマー組成物は、分子量を制御するために、連鎖移動剤を含んでもよい。有用な連鎖移動剤の例としては、限定するものではないが、四臭化炭素、アルコール、メルカプタン及びこれらの混合物が挙げられる。例えば、３−メルカプトプロピオン酸等のカルボキシル含有連鎖移動剤の使用が、多くの場合好ましい。これらのカルボキシル含有連鎖移動剤は、式（Ｉ）の化合物の調製に関与するポリマー中間体がカルボキシル基を有する可能性を増大させる傾向を有する。
【００８０】
連鎖移動剤は、ほとんどのエチレン性不飽和モノマーについて使用することができる。連鎖移動剤が使用された場合、ポリマー物質の一方の端部は多くの場合反応開始剤に由来する基になり、もう一方の端部は連鎖移動剤に由来する基になり得る。反応開始剤又は連鎖移動剤のうちの少なくとも１つは、酸性官能基（例えば、カルボキシル基）を供給するように選択され得る。酸性官能基を含む反応開始剤及び連鎖移動剤の両方を使用することは、ほとんどのポリマー鎖が酸性官能基を含有する可能性を増大させる傾向を有する。
【００８１】
連鎖移動剤の代わりに、モノマー組成物は、Ａｌｆａ  Ａｅｓａｒ（Ｗａｒｄ  Ｈｉｌｌ，ＭＡ）から市販されている２，２，６，６−テトラメチル−１−ピペリジニルオキシ（ＴＥＭＰＯ）、１，１，３，３−テトラエチル−２，３−ジヒドロ−１Ｈ−イソインドリン−２−イルオキシ、ジ−ｔｅｒｔ−ブチルニトロキシド、又はＡｌｆａ  Ａｅｓａｒから市販されている４−オキソ−ＴＥＭＰＯ等のニトロキシド媒介剤を含んでもよい。この重合反応は、「リビング」又は「制御されている」と考えられ、必要に応じて開始及び終了させることができる。この制御機構は、アルコキシアミン結合を形成するための活性（すなわち、増殖している）ポリマー鎖上のフリーラジカルに対するニトロキシド媒介剤の可逆性カップリングに依存している。ニトロキシド媒介剤を添加すると、ポリマー鎖のラジカルがハロゲン原子にキャップされ、更なる増殖が不可能になる。しかしながら、ある温度では、アルコキシアミン結合は、開裂させることができ、ポリマー鎖を活性にして成長を持続させることが可能になる。それゆえに、アクティブポリマー鎖とドーマントポリマー鎖の間の均衡は、重合のために使用される温度範囲の選択により制御することができる。この温度範囲は、典型的には、１００℃〜１６０℃の範囲である。得られるポリマー物質は、比較的狭い分子量分布を有する傾向がある。
【００８２】
ニトロキシド媒介剤は、多くの場合、スチレン等のモノマーの重合に使用される。ニトロキシド化合物が使用されると、ポリマー物質の一方の端部は多くの場合反応開始剤から誘導される基になり、もう一方の端部はニトロキシド化合物にすることができる。これらのうちの少なくとも１つは、典型的には、酸官能基（例えば、カルボキシル基）を供給するように選択される。例えば、反応開始剤が４，４’−アゾビス（４−シアノ吉草酸）であり、ニトロキシド媒介剤ＴＥＭＰＯが使用される場合、ポリマーの一方の端部は、通常、−ＮＨ−Ｃ（ＣＮ）（ＣＨ３）−ＣＨ２−ＣＨ２−ＣＯＯＨである。この例では、カルボキシル基は、反応開始剤により供給される。
【００８３】
場合によっては、ニトロキシド媒介剤及び反応開始剤種は、１つの化合物から得ることができる。例えば、一部のアルコキシアミン化合物は、特定の温度で分解して、反応開始ラジカルとニトロキシドラジカルの両方を生じることができる。このような反応開始剤は、Ｍｅｓｓｅｒｓｃｈｍｉｄｔらによる論文（Ｍａｃｒｏｍｏｌｅｃｕｌｅｓ，４１（２００８））に記載されている。分解されたアルコキシアミンからの反応開始剤種はまた、カルボキシル基を有し得、生じたポリマー基に鎖の一方の端部にカルボキシル基を残す。鎖のもう一方の端部は、分解されたアルコキシアミン化合物のニトロキシド部分でキャップされる。Ｌｅｅｎｅｎら（ｅ−Ｐｏｌｙｍｅｒｓ，７１（２００５））及びＤｕｆｉｌｓら（Ｐｏｌｙｍｅｒ，４８（２００７））による論文に記載されている１つのこのような化合物は、２−メチル−２−（Ｎ−ｔｅｒｔ−ブチル−Ｎ−（１’ジエチルホスホノ−２，２’−ジメチルプロピル）アミノキシル）プロパン酸である。
【００８４】
本発明で使用するとき、用語「多分散性」又は「多分散指数」は、分子量分布の尺度であり、ポリマーの数平均分子量（Ｍｎ）で除算した重量平均分子量（Ｍｗ）を指す。全てが同じ分子量のものであるポリマー物質は１．０の多分散性を有し、一方、１を超える分子量を有するポリマー物質は１．０を超える多分散性を有する。多分散度は、例えば、ゲル透過クロマトグラフィーを使用して決定することができる。多分散指数は、典型的には、１０．０未満、５．０未満、２．０未満、１．５未満、１．４未満、１．３未満、１．２未満又は１．１未満である。ニトロキシド媒介剤を使用した場合、多分散指数は、多くの場合、１．０〜１．４の範囲、１．０〜１．３の範囲、又は１．０〜１．２の範囲である。従来の連鎖移動剤をニトロキシド媒介剤の代わりに使用する場合等の非リビング重合方法が使用される場合には、多分散指数は、多くの場合、１．５〜１０．０の範囲、１．５〜６．０の範囲、１．５〜４の範囲、１．５〜２．０の範囲、１．５〜２．０の範囲又は１．６〜２．０の範囲である。
【００８５】
式（Ｉ）の化合物は、反応スキームＡに示すように形成することができる。
【００８６】
【化１３】
0005901650.tif 000014
【００８７】
反応スキームＡでは、式（ＩＩＩ）の化合物は、カルボキシル末端ポリマーである。基Ｑは、少なくとも１つのエチレン性不飽和モノマーを含む第１のモノマー組成物の重合生成物を含む第１のポリマー基である。基Ｑは、多くの場合、フリーラジカル重合法により調製される。式（ＩＶ）の化合物は、ビス−アジリジン化合物である。式（ＩＩＩ）中のポリマー基Ｑ、並びに式（ＩＶ）中のＲ１及びＲ２は、式（Ｉ）について上で定義したものと同じである。
【００８８】
式（ＩＩＩ）の化合物は、典型的には、カルボキシル基を１つだけ有する。すなわち、ポリマー基Ｑは、通常、カルボキシル基を含有しないか、又は少量のカルボキシル基しか含有しない。ポリマー基Ｑ中の複数のカルボキシル基は、式（ＩＶ）のビス−アジリジン化合物と反応する際に、化学的架橋の形成を引き起こす傾向を有する。しかしながら、カルボキシル基の濃度が十分に低い場合には、これらの基とビス−アジリジン化合物の反応可能性を最小化することができる。すなわち、Ｑ基中では低レベルのカルボキシル基が使用され得る。
【００８９】
反応スキームＡは、典型的に、式（ＩＩＩ）の化合物中の酸性基に比べて、式（ＩＶ）のビスアジリジン化合物中のアジリジニル基をモル過剰で使用する。アジリジニル基のモル数は、多くの場合、酸性基のモル数の少なくとも２倍、少なくとも２．５倍、少なくとも３倍、少なくとも３．５倍、又は少なくとも４倍である。この過剰は、ビス−アジリジン化合物中のアジリジニル基の両方が式（ＩＩＩ）のカルボキシル基末端ポリマーと反応するのを最小化する傾向を有する。この反応により、アジリジニル環の一方は開環するが両方は開環しない。式（Ｉ）の所望の生成物は、式（ＩＩＩ）のカルボキシル末端ポリマーとの反応により開環されていないアジリジニル基を有する。
【００９０】
反応スキームＡは、典型的に、式（ＩＩＩ）のポリマー及び式（ＩＶ）のビスアジリジン化合物と混和性である溶媒の存在下で、室温又は高温（例えば、８０℃以下）で生じ得る。式（Ｉ）の化合物の調製に好適な溶媒としては、限定するものではないが、トルエン、キシレン、酢酸エチル及びメチルエチルケトンが挙げられる。得られた式（Ｉ）のアジリジニル末端ポリマーは、次に、アジリジニル末端ポリマーと不混和性である大量の溶媒の添加により、析出させられる。溶媒の体積は、多くの場合、生成物溶液の体積の少なくとも５倍、少なくとも６倍、少なくとも８倍又は少なくとも１０倍である。生成物（すなわち、式（Ｉ）の化合物）の析出に好適な溶媒としては、限定するものではないが、メタノールが挙げられる。析出したポリマー物質は、次いで、濾過し、乾燥させることができる。収率（％）は、多くの場合、８５％超、９０％超、９２％超又は９５％超である。
【００９１】
反応スキームＡは、式（Ｉ）の化合物を調製するための柔軟な方法を提供する。より具体的には、フリーラジカル重合反応を用いる中間体カルボキシル含有化合物Ｑ−（ＣＯ）ＯＨの形成により、ポリマー基Ｑを形成するために使用されるモノマーの選択を非常に柔軟なものにすることができる。
【００９２】
形成されると、式（Ｉ）の第１の化合物は、第２のポリマー材料と反応することができる。このような反応は、第１のポリマー基Ｑを第２のポリマー材料にグラフト化する結合基の形成をもたらす。この結合基は、式（Ｉ）の第１の化合物のアジリジニル基と第２のポリマー材料の酸性基との反応から生じる。
【００９３】
反応スキームＢは、１つのこのような反応の例である。この反応スキームでは、式（Ｉ）の化合物は、カルボキシルを含有する第２のポリマー材料Ｇ−（ＣＯ）ＯＨと反応して、式（ＶＩ）のグラフト化化合物を生成する。この反応スキームでは、第２のポリマー材料上の酸性基は、カルボキシル基である。式（Ｖ）及び（ＶＩ）における基Ｇは、第２のポリマー材料から少なくとも１つの酸性基を引いた残りである。
【００９４】
【化１４】
0005901650.tif 000015
【００９５】
式Ｇ−（ＣＯ）ＯＨ（Ｖ）のカルボキシル含有化合物は説明を容易にするためにただ１つのカルボキシル基を以って反応スキームに示しているが、この化合物は任意の好適な数のカルボキシル基を有し得る。つまり、最終生成物は、式−（ＣＯ）ＯＣ（Ｒ１）２Ｃ（Ｒ１）２ＮＨ−Ｒ２−ＮＨ−Ｃ（Ｒ１）２Ｃ（Ｒ１）２−Ｏ（ＣＯ）−Ｑの複数の基を含んでよい。第２のポリマー材料が複数のカルボキシル基を有する場合、これらカルボキシル基の全て又は任意の割合が、式（Ｉ）の化合物と反応し得る。
【００９６】
言い換えれば、第２のポリマー材料は、複数の酸性基を有し得、これら酸性基の全て又は任意の割合が、式（Ｉ）の化合物と反応し得る。第２のポリマー材料は、多くの場合複数の酸性基を有する。反応生成物は、第２のポリマー材料がこのグラフト化コポリマーの主鎖であり、第１の化合物のポリマー基がペンダント基である、グラフト化コポリマーである。酸性基がカルボキシル基である場合、グラフト化コポリマーは、１以上の基の式−（ＣＯ）ＯＣ（Ｒ１）２Ｃ（Ｒ１）２ＮＨ−Ｒ２−ＮＨ−Ｃ（Ｒ１）２Ｃ（Ｒ１）２−Ｏ（ＣＯ）−Ｑ（式中、Ｒ１、Ｒ２及びＱを有する）有することができ、上記に定義したものと同じである。
【００９７】
少なくとも１つの酸性基を有する任意のポリマー材料を、第２のポリマー材料として使用することができる。好ましくは、第２のポリマー材料は、複数の酸性基を有する。幾つかの第２のポリマー材料は、酸性モノマーを含む第２のモノマー組成物の重合によって形成される。好適な酸性モノマーは、典型的には、エチレン性不飽和基に加えて酸性基又は酸性基の塩を有する。酸性モノマーは、例えば、エチレン性不飽和カルボン酸（すなわち、酸性基は−ＣＯＯＨ基である）、エチレン性不飽和ホスホン酸（すなわち、酸性基は−ＰＯ３Ｈ２基である）、エチレン性不飽和スルホン酸（すなわち、酸性基は−ＳＯ３Ｈ基である）又はこれらの塩であり得る。複数の酸性モノマーを使用することができる。複数の酸性モノマーが使用される場合、これらは、同じ又は異なる酸性基を有することができる。
【００９８】
例の酸性モノマーとしては、限定するものではないが、（メタ）アクリル酸、イタコン酸、フマル酸、クロトン酸、シトラコン酸、マレイン酸、オレイン酸、β−カルボキシエチルアクリレート、２−アクリルアミドエタンスルホン酸、２−アクリルアミド−２−メチルプロパンスルホン酸、２−メタクリルアミド−２−メチルプロパンスルホン酸、２−スルホエチルメタクリレート、スチレンスルホン酸、ビニルスルホン酸、ビニルホスホン酸等が挙げられる。酸性モノマーが塩形態である場合、塩のカチオンは、アルカリ金属（例えば、ナトリウム、カリウム又はリチウムのイオン）、アルカリ土類のイオン（例えば、カルシウム、マグネシウム又はストロンチウムのイオン）、アンモニウムイオン、１つ以上のアルキル基で置換されたアンモニウムイオン、１つ以上のアリール基で置換されたアンモニウムイオン、又は１つ以上のアリール基と１つ以上のアルキル基で置換されたアンモニウムイオンであり得る。多くの実施形態では、酸性モノマーは、エチレン性不飽和カルボン酸である（すなわち、酸性基はカルボキシル基である）。
【００９９】
幾つかの例では、第２のポリマー材料は、酸性モノマーのホモポリマーである。例えば、第２のポリマー材料は、ポリ（メタ）アクリル酸であってよい。他の例では、第２のポリマー材料は、酸性モノマーと少なくとも１つの他のエチレン性不飽和モノマーとを含む第２のモノマー組成物から形成されるコポリマーである。式（Ｉ）中のポリマー基Ｑの形成に好適なモノマーとして上述した任意のエチレン性不飽和モノマーを第２のモノマー組成物中で使用することができる。
【０１００】
幾つかのより具体的な第２のポリマー材料は、例えば、（ａ）（メタ）アクリル酸と、（ｂ）少なくとも１つの（メタ）アクリレート（すなわち、（メタ）アクリレートエステル）と、を含む第２のモノマー組成物から形成することができる。この（メタ）アクリレートエステルモノマーは、（メタ）アクリル酸と非三級アルコールとの反応生成物であり得る。非三級アルコールは、典型的には、１〜２０個の炭素原子、１〜１８個の炭素原子、３〜１８個の炭素原子、１〜１４個の炭素原子、１〜１２個の炭素原子、２〜１２個の炭素原子、３〜１２個の炭素原子、又は４〜１２個の炭素原子を有する。このアルコールは、式Ｒ１１ＯＨ（式中、Ｒ１１は、アルキル基（直鎖アルキル基、分枝鎖アルキル基、シクロアルキル基又はビシクロアルキル基を含む）、アルケニル基、アリール基又はアラルキル基である）のアルコールであってよい。非三級アルコールの好適な例としては、限定するものではないが、メタノール、エタノール、１−プロパノール、２−プロパノール、１−ブタノール、２−ブタノール、１−ペンタノール、２−ペンタノール、３−ペンタノール、２−メチル−１−ブタノール、３−メチル−１−ブタノール、１−ヘキサノール、２−ヘキサノール、シクロヘキサノール、２−メチル−１−ペンタノール、３−メチル−１−ペンタノール、４−メチル−２−ペンタノール、２−エチル−１−ブタノール、３，５，５−トリメチル−１−ヘキサノール、３−ヘプタノール、１−オクタノール、２−オクタノール、２−エチル−１−ヘキサノール、２−メチル−１−ヘキサノール、１−ノナノール、２−ノナノール、１−デカノール、２−デカノール、１−ドデカノール、１−トリデカノール、２−トリデカノール（tridencanol）、１−テトラデカノール、１−オクタデカノール、２−オクタデカノール、シトロネロール、ジヒドロシトロネロール、２−プロピルヘプタノール、イソボルネオール、フェニルメタノール、フェノキシエタノール等が挙げられる。
【０１０１】
（メタ）アクリレートは、多くの場合、メチルアクリレート、エチルアクリレート、ｎ−ブチルアクリレート、ラウリルアクリレート、２−エチルヘキシルアクリレート、シクロヘキシルアクリレート、イソオクチルアクリレート、オクタデシルアクリレート、ノニルアクリレート、デシルアクリレート、イソボルニルアクリレート、ドデシルアクリレート、ベンジルアクリレート及びこれらの混合物から選択される。
【０１０２】
他の任意のコモノマーが第２のモノマー組成物中に存在してもよい。これらの任意のコモノマーとしては、限定するものではないが、（メタ）アクリルアミド、Ｎ，Ｎ−ジアルキル（メタ）アクリルアミド（例えば、Ｎ，Ｎ−ジメチルアクリルアミド及びＮ，Ｎ−ジエチルアクリルアミド）、Ｎ，Ｎ−ジアルキルアミノアルキル（メタ）アクリレート（例えば、Ｎ，Ｎ’−ジメチルアミノエチル（メタ）アクリレート）、（メタ）アクリロニトリル、酢酸ビニル、Ｎ−ビニルピロリドン、シアノアルキル（メタ）アクリレート（例えば、シアノエチルアクリレート）及びヒドロキシアルキル（メタ）アクリレート（例えば、ヒドロキシエチルメタクリレート）が挙げられる。更に他の好適なコモノマーとしては、ポリエチレングリコールアクリレート、エトキシエチルアクリレート及びエトキシエトキシエチルアクリレート等のポリ（アルキレンオキシド）アクリレートが挙げられる。
【０１０３】
第２のモノマー組成物は、多くの場合、１〜３０重量％の（メタ）アクリル酸と７０〜９９重量％の（メタ）アクリレート（すなわち、（メタ）アクリレートエステル）を含有する。重量％は、第２のポリマー材料を調製するために使用される第２のモノマー組成物中のモノマーの合計重量に基づく。この組成物を有するポリマー材料は、ガラス転移温度が２０℃未満、１０℃未満、０℃未満、−１０℃未満又は−２０℃未満である粘弾性材料（すなわち、流動し得るエラストマー材料）となる傾向を有する。得られるグラフト化コポリマーは、例えば、感圧性接着剤組成物等の様々な接着剤組成物において用いることができる。より多量の（メタ）アクリル酸が含まれる場合、粘弾性材料のガラス転移温度及び剛性は、望ましくないほど高くなる恐れがある。しかしながら、（メタ）アクリル酸が少なすぎる場合、粘弾性材料が第１の化合物と反応する可能性が減少する、あるいは、得られるグラフト化コポリマーにおけるグラフト化部位が非常に少なくなる。存在するグラフト化部位があまりにも少ない場合には、グラフト化ポリマー及びグラフト化ポリマーを含有する任意の接着剤の凝集力が、許容できないほど低くなる恐れがある。
【０１０４】
幾つかの例では、第２のモノマー組成物は、第２のモノマー中のモノマーの合計重量に基づいて、１〜２５重量％の（メタ）アクリル酸と７５〜９９重量％の（メタ）アクリレートエステル、１〜２０重量％の（メタ）アクリル酸と８０〜９９重量％の（メタ）アクリレートエステル、１〜１５重量％の（メタ）アクリル酸及び８５〜９９重量％の（メタ）アクリレートエステル、１〜１０重量％の（メタ）アクリル酸と９０〜９９重量％の（メタ）アクリレートエステル、又は５〜１５重量％の（メタ）アクリル酸と８５〜９５重量％の（メタ）アクリレートを含有する。
【０１０５】
モノマーに加えて、第２のモノマー組成物は、典型的には、様々なモノマーのフリーラジカル重合のための反応開始剤も含む。重合開始剤は、熱反応開始剤、光開始剤、又はその両方であってよい。フリーラジカル重合反応に既知である任意の好適な熱反応開始剤又は光開始剤を使用できる。反応開始剤は、典型的には、第２のモノマー組成物中のモノマーの合計重量に基づいて、０．０１〜５重量％の範囲、０．０１〜２重量％の範囲、０．０１〜１重量％の範囲又は０．０１〜０．５重量％の範囲の量で存在する。
【０１０６】
幾つかの実施形態では、熱反応開始剤が使用される。熱反応開始剤は、典型的には、ペルオキシド、アゾ化合物、過硫酸塩又はレドックス（還元−酸化）系である。好適なペルオキシドとしては、これらに限定するものではないが、ベンゾイルペルオキシド、シクロヘキサンペルオキシド、デカノイルペルオキシド、ジクミルペルオキシド、ジセチルペルオキシジカルボネート及びラウリルペルオキシドが挙げられる。好適なアゾ化合物としては、限定するものではないが、ＤｕＰｏｎｔ（Ｗｉｌｍｉｎｇｔｏｎ，ＤＥ）から商品名ＶＡＺＯ  ６７で市販されている２，２’−アゾビス（２−メチルブタンニトリル）、ＤｕＰｏｎｔから商品名ＶＡＺＯ  ６４で市販されている２，２’−アゾビス（イソブチロニトリル）及びＤｕＰｏｎｔから商品名ＶＡＺＯ  ５２で市販されている２，２’−アゾビス（２，４−ジメチルペンタンニトリル）が挙げられる。好適な過硫酸塩としては、限定するものではないが、過硫酸カリウム、過硫酸ナトリウム及び過硫酸アンモニウムが挙げられる。好適なレドックス系としては、限定するものではないが、過硫酸塩と還元剤（ピロ亜硫酸ナトリウム又は亜硫酸水素ナトリウム等）の組み合わせ、ペルオキシドと三級アミン（ジメチルアニリン等）の組み合わせ、又は、ヒドロペルオキシド（例えば、クメンヒドロペルオキシド）と遷移金属（例えば、コバルトナフタレン）の組み合わせが挙げられる。
【０１０７】
幾つかの実施形態では、光開始剤が使用される。光開始剤の幾つかの例は、ベンゾインエーテル（例えば、ベンゾインメチルエーテル若しくはベンゾインイソプロピルエーテル）及び置換ベンゾインエーテル（例えば、アニソインメチルエーテル）である。光開始剤の他の例は、２，２−ジエトキシアセトフェノン又は２，２−ジメトキシ−２−フェニルアセトフェノン（Ｃｉｂａ  Ｃｏｒｐ．（Ｔａｒｒｙｔｏｗｎ，ＮＹ）から商品名ＩＲＧＡＣＵＲＥ  ６５１で、あるいはＳａｒｔｏｍｅｒ（Ｅｘｔｏｎ，ＰＡ）から商品名ＥＳＡＣＵＲＥ  ＫＢ−１で市販されている）等の置換アセトフェノンである。光開始剤の更に別の例は、２−メチル−２−ヒドロキシプロピオフェノン等の置換α−ケトール、２−ナフタレンスルホニルクロリド等の芳香族スルホニルクロリド、及び、１−フェニル−１，２−プロパンジオン−２−（Ｏ−エトキシカルボニル）オキシム等の光活性オキシムである。
【０１０８】
第２のモノマー組成物は、典型的には、フリーラジカル重合反応を調節することにより、粘弾性材料の分子量を制御するための連鎖移動剤も含む。好適な連鎖移動剤としては、限定するものではないが、ハロゲン化炭化水素（例えば、四臭化炭素）、及びメルカプタン（例えば、ラウリルメルカプタン、ブチルメルカプタン、エタンチオール、イソオクチルチオグリコレート（ＩＯＴＧ）、２−エチルヘキシルチオグリコレート、２−エチルヘキシルメルカプトプロピオネート、２−メルカプトイミダゾール及びメルカプトエチルエーテル）等のイオウ化合物が挙げられる。特定の有機溶媒はまた、エタノール、イソプロパノール及び酢酸エチル等の連鎖移動剤として機能することができる。
【０１０９】
第２のモノマー組成物中に含まれる連鎖移動剤の量は、所望の分子量及び使用される具体的な連鎖移動剤に依存する。イオウ化合物と比較して、例えば、有機溶媒は通常、より不活性であり、大量に存在させる必要がある。連鎖移動剤は、多くの場合、第２のモノマー組成物中のモノマーの合計重量に基づいて０．００１〜１０重量％の範囲の量で存在する。この量は、第２のモノマー組成物中のモノマーの合計重量に基づいて０．０１〜５重量％、０．０１〜２重量％、０．０１〜１重量％、又は０．０１〜０．５重量％の範囲であり得る。
【０１１０】
第２のポリマー材料は、任意の好適な方法又はプロセス（例えば、米国特許第５，９８６，０１１号（Ｅｌｌｉｓ））を用いて、第２のモノマー組成物から調製することができる。多くの実施形態では、不活性有機溶媒を使用しない方法又は非常にわずかな量の不活性有機溶媒（例えば、第２のモノマー組成物の合計重量に基づいて５重量％未満、３重量％未満、２重量％未満、１重量％未満、又は０．５重量％未満）を使用する方法が使用される。モノマー及び得られるコポリマー物質が互いに混和性である場合、このような方法を使用することができる。しかしながら、幾つかの実施形態では、反応物質と生成物の混和性をもたらすために、不活性有機溶媒が大量に使用される。第２のモノマー組成物中に含まれるとき、不活性有機溶媒は、典型的に、第２のモノマー組成物の総重量に基づいて５０重量％以下、４０重量％以下、３０重量％以下、２５重量％以下、２０重量％以下、１５重量％以下、又は１０重量％以下である。
【０１１１】
第２のポリマー材料を形成するために使用される一部のプロセスでは、第２のモノマー組成物は、重合前にシート上に配置する、２枚のシートの間に配置する、又はパッケージ化材料により少なくとも部分的に包囲することができる。シート又はパッケージ化材料は、多くの場合、第２のポリマー材料を調製するために使用される特定の重合方法に基づいて選択される。例えば、エチレン−酢酸ビニルコポリマー、エチレン−アクリル酸コポリマー、ポリプロピレン、ポリエチレン、ポリブタジエン、ポリエチレンテレフタレート又はアイオノマーポリマー等の可撓性熱可塑性ポリマーを使用することができる。
【０１１２】
幾つかの実施形態では、第２のモノマー組成物は、米国特許第５，８０４，６１０号（Ｈａｍｅｒら）に記載のように、封止したパウチ等のパッケージ化材料内で重合される。使用されるパッケージ化材料の量は、典型的には、パッケージ化材料と第２のモノマー組成物の合計重量に基づいて、約０．５重量％〜約２０重量％の範囲である。例えば、パッケージ化材料は、１〜２０重量％、１〜１５重量％、２〜１５重量％、１〜１０重量％、２〜１０重量％、１〜５重量％又は２〜５重量％の範囲であり得る。パッケージ化材料の厚さは、多くの場合、０．０１ミリメートル〜０．２５ミリメートルの範囲、０．０１〜０．２０ミリメートルの範囲、０．０１〜０．１０ミリメートルの範囲、又は０．０３〜０．１０ミリメートルの範囲である。パウチは、任意の好適なサイズを有することができるが、多くの場合、サイズは、０．１〜５００グラム、１〜５００グラム、１〜２００グラム、１〜１００グラム、２〜１００グラム、５〜１００グラム、又は５〜５０グラムの第２のモノマー組成物を収容できるように選択される。
【０１１３】
熱重合プロセスが使用される場合、好適なシート又はパッケージ化材料は、典型的には、第２のモノマー組成物の重合温度よりも高い融解温度を有する。シート又はパッケージ化材料は、多くの場合、少なくとも９０℃、少なくとも１００℃又は少なくとも１２０℃の融点を有する。融点は、多くの場合、２００℃未満、１７５℃未満、又は１５０℃未満である。重合温度は、熱反応開始剤の活性化温度に依存する。例えば、２，２’−アゾビス（イソブチロニトリル）を用いる反応は約８０℃にて行うことができるが、一方、２，２’−アゾビス（２，４−ジメチルペンタンニトリル）を用いる反応は約７０℃にて行うことができる。
【０１１４】
幾つかの熱重合プロセスでは、第２のモノマー組成物を収容するパッケージ化材料は、モノマーを重合させるのに十分な時間熱交換媒質内に浸漬される。熱交換媒質は、例えば、水、ペルフルオロ化液体、グリセリン、又はプロピレングリコールであり得る。あるいは、パッケージ化された第２のモノマー組成物を、加熱した金属圧板、加熱した金属ローラー又はマイクロ波エネルギーに近接して配置することにより、熱重合に必要な熱を供給することができる。
【０１１５】
光重合プロセスが使用される場合、好適なシート又はパッケージ化材料は、典型的には、シート又はパッケージ化材料を通して十分な量の化学線（例えば、紫外線）を第２のモノマー組成物に到達させることができる。発光スペクトルの少なくとも６０％又は少なくとも７０％が２８０〜４００ナノメートルの範囲であり、強度が約０．１〜２５ｍＷ／ｃｍ２である紫外線光が、多くの場合、選択される。
【０１１６】
一部の光重合プロセス中、第２のモノマー組成物を収容する封止されたパウチを、水浴又は他の熱転移流体中に浸漬することにより、温度を制御することができる。例えば、パッケージ化された第２のモノマー組成物は、９０℃以下であるが、多くの場合、５０℃以下の温度で制御される水浴中に浸漬することができる。温度は、例えば、５〜５０℃、５〜４０℃、又は５〜３０℃の範囲で制御され得る。
【０１１７】
任意の所望の分子量の第２のポリマー材料を反応スキームＢにおいて調製及び使用できるが、重量平均分子量は、多くの場合、少なくとも５０，０００グラム／モル、少なくとも１００，０００グラム／モル、少なくとも２００，０００グラム／モル、又は少なくとも５００，０００グラム／モルである。幾つかの実施形態では、重量平均分子量は、最大で３，０００，０００グラム／モル、最大で２，０００，０００グラム／モル、最大で１，０００，０００グラム／モルであり得る。第２のポリマー材料の分子量が増加するにつれて、第２のポリマー材料を式（Ｉ）の第１の化合物と混合することがより困難になる恐れがある。
【０１１８】
第２のポリマー材料の重量平均分子量は、多くの場合、２００，０００〜２，０００，０００グラム／モルの範囲、２００，０００〜１，０００，０００グラム／モルの範囲、５００，０００〜２，０００，０００グラム／モルの範囲、又は５００，０００〜１，０００，０００グラム／モルの範囲である。分子量が大きすぎると、第２のポリマー材料は良好に流動しなくなり、得られるグラフトポリマーからコーティングを調製するのが困難になる恐れがある。しかし、分子量が小さすぎると、得られるグラフト化コポリマーの凝集力が不所望に低くなる恐れがある。
【０１１９】
グラフト化コポリマーを調製するために、少なくとも１つの酸性基（好ましくは複数の酸性基）を有する第２のポリマー材料と、単一のアジリジニル基及び第１のポリマー基を両方有する第１の化合物とを反応させてよい。第２のポリマー材料の酸性基がカルボキシル基である場合、反応によって、式：−（ＣＯ）ＯＣ（Ｒ１）２Ｃ（Ｒ１）２ＮＨ−Ｒ２−ＮＨ−Ｃ（Ｒ１）２Ｃ（Ｒ１）２−Ｏ（ＣＯ）−Ｑ（式中、Ｒ１、Ｒ２及びＱは、上記に定義したものと同じである）の少なくとも１つのペンダント基（好ましくは、複数のペンダント基）を有するグラフト化コポリマーが形成される。
【０１２０】
第２のポリマー材料が、（メタ）アクリル酸及び（メタ）アクリレートエステルを含有する第２のモノマー組成物を用いて形成された粘弾性材料である場合、得られるグラフト化コポリマーは、多くの場合、−（ＣＯ）ＯＲ１１基と−（ＣＯ）ＯＣ（Ｒ１）２Ｃ（Ｒ１）２ＮＨ−Ｒ２−ＮＨ−Ｃ（Ｒ１）２Ｃ（Ｒ１）２−Ｏ（ＣＯ）−Ｑ基とを含むペンダント基を有する炭化水素主鎖を有する。基Ｒ１、Ｒ２、Ｒ１１及びＱは、先に定義したものと同じである。−（ＣＯ）ＯＲ１１基は、第２のモノマー組成物中に含まれる（メタ）アクリレートエステルに由来する。ペンダント基−（ＣＯ）ＯＣ（Ｒ１）２Ｃ（Ｒ１）２ＮＨ−Ｒ２−ＮＨ−Ｃ（Ｒ１）２Ｃ（Ｒ１）２−Ｏ（ＣＯ）−Ｑは、粘弾性材料のカルボキシル基と第１の化合物のアジリジニル基との反応から生じる。粘弾性材料を形成するために使用される（メタ）アクリル酸に由来する未反応の−（ＣＯ）ＯＨ基が存在する場合には、これらの基も、グラフト化コポリマー中に存在することができる。
【０１２１】
グラフト化コポリマーの幾つかの実施形態では、第２のポリマー材料は、（メタ）アクリル酸及び（メタ）アクリレートエステルを含有する第２のモノマー組成物から形成される粘弾性材料であり、一方、第１の化合物は、粘弾性材料と混和性ではない第１のポリマー基Ｑを有するように選択される。すなわち、第１のポリマー基Ｑは、粘弾性材料から相分離する。この相分離により、グラフト化コポリマーの物理的架橋として機能し得る第１のポリマー基の別個のドメインが形成される。グラフト化コポリマーは、多くの場合、感圧性接着剤等の接着剤として使用することができる。接着剤の凝集力は、より多くのグラフト化基をグラフト化化合物に導入することにより（すなわち、−（ＣＯ）ＯＣ（Ｒ１）２Ｃ（Ｒ１）２ＮＨ−Ｒ２−ＮＨ−Ｃ（Ｒ１）２Ｃ（Ｒ１）２−Ｏ（ＣＯ）−Ｑペンダント基）を導入することを通して）上昇する傾向がある。
【０１２２】
物理的架橋は、典型的に、ポリマー鎖内の絡み合いの自然又は誘導形成に依存し、グラフト化コポリマーの凝集力を上昇させる傾向を有する。物理的架橋は、多くの場合、グラフト化コポリマーが、比較的高温で融解状態で加工可能であるが、より低温で架橋形態をとることができることから望ましい。グラフト化コポリマーは、溶融加工可能であり、得られる架橋は、可逆性である。つまり、グラフト化コポリマーは、繰り返し加熱して流動させ、次いで、再度冷却して、物理的に架橋された物質を形成することができる。対照的に、化学架橋コポリマーは、典型的に、ホットメルト接着剤として加工することができない。
【０１２３】
粘弾性である第２のポリマー材料から相分離させるために、及び物理的架橋をもたらすために、第１の化合物は、多くの場合、周囲温度で第２のポリマー材料に不混和性であるように選択される。物理的架橋は、第１の化合物が少なくとも２０℃以上のガラス転移温度を有するとき、促進される。このような第１の化合物を形成するために、第１のポリマー基Ｑを形成するために使用されるモノマーは、多くの場合、ホモポリマーとして重合されたときに、少なくとも２０℃又は少なくとも５０℃に等しいガラス転移温度を有するように選択される。好適なモノマーは、（メタ）アクリレート又は様々なビニルモノマー（例えば、ビニルエーテルモノマー、ビニルアリールモノマー、ビニル複素環式モノマー、ビニルエステルモノマー等）であり得る。
【０１２４】
第２のポリマー材料として用いられる（メタ）アクリレート系粘弾性材料から相分離し得るポリマー基Ｑを形成するための幾つかの具体的なモノマーとしては、限定するものではないが、メチルメタクリレート、エチルメタクリレート、イソプロピルメタクリレート、イソブチルメタクリレート、ｔｅｒｔ−ブチルメタクリレート、ｔｅｒｔ−ブチルアクリレート、シクロヘキシルメタクリレート、フェノキシエチルアクリレート、フェノキシエチルメタクリレート、イソボルニルメタクリレート、イソボルニルアクリレート、フェニルメタクリレート、ベンジルメタクリレート、ノニルフェノールメタクリレート、セチルアクリレート、ジシクロペンテニル（メタ）アクリレート、イソボルニルシクロヘキシルアクリレート、テトラヒドロフルフリルメタクリレート、トリフルオロエチルメタクリレート、１−アダマンチルメタクリレート、ジシクロペンテニルオキシエチル（メタ）アクリレート、ジシクロペンタニル（メタ）アクリレート、３，３，５トリメチルシクロヘキシル（メタ）アクリレート、スチレン、α−メチルスチレン、アルキル置換スチレン（例えば、ビニルトルエン、ジメチルスチレン、イソプロピルスチレン、ｔｅｒｔ−ブチルスチレン）、２−ビニルピリジン、４−ビニルピリジン、ｎ−ビニルカプロラクタム、酢酸ビニル、ビニルプロプリオネート又はこれらの混合物が挙げられる。
【０１２５】
ガラス転移温度に加えて、第１の化合物の分子量（例えば、ポリマー基Ｑの分子量）は、グラフト化コポリマーが相分離及び物理的架橋するかどうかに影響し得る。第１の化合物中のポリマー基Ｑの分子量が少なくとも５０００グラム／モルの重量平均分子量を有する場合には、相分離が生じる可能性がより高い。すなわち、第１の化合物は、重量平均分子量が５０００グラム／モルを超えるように選択される。Ｑ基の重量平均分子量は、多くの場合、７，５００グラム／モル超、１０，０００グラム／モル超、１２，０００グラム／モル超、１５，０００グラム／モル超、又は２０，０００グラム／モル超である。感圧性接着剤の凝集力は、ポリマー基Ｑの重量平均分子量が増加するにつれて、上昇する傾向を有する。
【０１２６】
しかしながら、ポリマー基Ｑの分子量が大きすぎると、粘弾性材料との反応により重量基準で形成されるペンダント基の数が減少する可能性がある。つまり、ポリマー基Ｑの重量が大きくなるにつれて、重量基準で、式−（ＣＯ）ＯＣ（Ｒ１）２Ｃ（Ｒ１）２ＮＨ−Ｒ２−ＮＨ−Ｃ（Ｒ１）２Ｃ（Ｒ１）２−Ｏ（ＣＯ）−Ｑの多くのペンダント基を形成することがより困難になる恐れがある。ポリマー基Ｑの重量平均分子量は、多くの場合、最大で１５０，０００グラム／モルである。例えば、この重量平均分子量は、最大１２０，０００グラム／モル、最大１００，０００グラム／モル、最大８０，０００グラム／モル、最大６０，０００グラム／モル又は最大４０，０００グラム／モルであり得る。
【０１２７】
グラフト化コポリマーは、多くの場合、ポリマー材料の総重量（例えば、第１の化合物及び第２のポリマー材料）に基づいて、少なくとも０．５重量％の第１の化合物を含む反応混合物から調製される。例えば、グラフト化コポリマーを形成するために用いられる反応混合物は、反応混合物中のポリマー材料の総重量（例えば、第１の化合物及び第２のポリマー材料）に基づいて、０．５〜２０重量％の第１の化合物及び８０〜９９．５重量％の第２のポリマー材料を含有し得る。この反応混合物は、多くの場合、１〜１５重量％の第１の化合物及び８５〜９９重量％の第２のポリマー材料、１〜１０重量％の第１の化合物及び９０〜９９重量％の第２のポリマー材料、又は５〜１５重量％の第１の化合物及び８５〜９５重量％の第２のポリマー材料を含有する。
【０１２８】
同様に、第１の化合物の重量の大部分は第１のポリマー基Ｑに起因することが多いので、グラフト化コポリマーは、多くの場合、グラフト化コポリマーの総重量に基づいて、少なくとも０．５重量％、少なくとも１重量％、少なくとも２重量％、又は少なくとも５重量％のペンダント基Ｑを含有する。グラフト化コポリマーは、例えば、２０重量％以下、１５重量％以下、又は１０重量％以下の基Ｑを含有し得る。グラフト化コポリマー中の基Ｑの濃度は、多くの場合、グラフト化コポリマーの総重量に基づいて０．５〜２０重量％、１〜２０重量％、２〜２０重量％、５〜２０重量％、１〜１５重量％、１〜１０重量％、又は２〜１０重量％の範囲である。
【０１２９】
幾つかの具体的なグラフト化コポリマーは、粘弾性の第２のポリマー材料と、粘弾性の第２のポリマー材料と混和性ではない第１の化合物と、から生成される。より具体的には、Ｑポリマー基は、グラフト化コポリマーの粘弾性部分から相分離する。第１の化合物は、ポリ（ビニルアリールモノマー）等のホモポリマー（例えば、ポリ（スチレン））、ポリ（ビニルアリールモノマー）の第１のブロックとポリ（ビニル複素環式モノマー）の第２のブロックとを有するブロックコポリマー（例えば、ジ−ブロックポリ（スチレン−コ−ビニルピリジン））、ポリ（ビニルアリールモノマー）とポリ（ビニル複素環式モノマー）とのランダムコポリマー（例えば、ランダムポリ（スチレン−コ−ビニルピリジン））であるＱポリマー基を有し得る。あるいは、化合物は、例えば、ランダム又はブロックコポリマーであるポリ（ベンジルメタクリレート）、ポリ（メチルメタクリレート）、ポリ（フェノキシエチルアクリレート）、又はポリ（イソボルニルアクリレート−コ−ベンジルメタクリレート）等のポリ（メタ）アクリレートであるＱポリマー基を有し得る。粘弾性材料は、（メタ）アクリル酸及び（メタ）アクリレートエステルを含有する第２のモノマー組成物の重合生成物であってよい。
【０１３０】
グラフト化コポリマーを調製するために、第２のポリマー材料（例えば、粘弾性材料）は、多くの場合、ホットメルトプロセスを用いて、第１の化合物と反応させる。ホットメルト加工は、多くの場合、不活性有機溶媒の使用を最小化又は削減することができるため、望ましいと考えられる。すなわち、グラフト化コポリマーとポリアミドとのブレンド工程は、多くの場合、溶媒を含まないか、又は実質的に溶媒を含まない。本明細書で使用するとき、用語「実質的に溶媒を含まない」は、組成物が、組成物の総重量に基づいて２重量％以下、１重量％以下、０．５重量％以下、又は０．１重量％以下の溶媒を有することを意味する。環境及び経済の両観点から、溶媒を含まないか又は低濃度の溶媒しか含まないことが望ましい場合がある。
【０１３１】
粘弾性材料を調製し、次いで、第１の化合物と混合する。任意の好適なホットメルト法を使用して、第１の化合物を第２の粘弾性材料と混合することができる。一部の方法では、粘弾性材料は、パウチ等のパッケージ化材料内に配置され（例えば、粘弾性材料は、パッケージ化材料内で調製することができる）、Ｃ．Ｗ．Ｂｒａｂｅｎｄｅｒ（Ｈａｃｋｅｎｓａｃｋ，ＮＪ）から市販されているもののうちの１つのような混合装置内で又は押出成形機内で第１の化合物と合わせられる。混合装置は、粘弾性材料を取り囲んでいるパッケージ化材料の破砕、パッケージ化材料融解、又はこれらの両方を行うことができる。
【０１３２】
グラフト化コポリマーを形成し、任意でパッケージ化材料を融解するのに十分である任意の好適な反応時間及び温度を使用することができる。例えば、第１の化合物は、少なくとも１００℃、少なくとも１１０℃又は少なくとも１２０℃に等しい温度で、少なくとも１分間、少なくとも２分間、少なくとも５分間、少なくとも１０分間、又は少なくとも２０分間、粘弾性材料と混合することができる。温度及び時間は、多くの場合、パッケージ化材料が融解するが、第１の化合物、第２のポリマー材料、又は両方を分解するには不十分であるように選択される。パッケージ化材料の量及びパッケージ化材料の種類は、グラフト化化合物の所望の特性がパッケージ化材料により悪影響を受けないように選択される。
【０１３３】
グラフト化コポリマーは、ポリアミドとブレンドされて、ブレンド組成物を形成する。ポリアミドの添加により、グラフト化組成物の凝集力を更に強化することができる。この凝集力の更なる強化は、ポリアミド内の水素結合、ポリアミドとグラフト化コポリマーとの間の水素結合、又は両方に起因し得る。ブレンド組成物（すなわち、ブレンド）の凝集力は、典型的に、グラフト化コポリマー単独の凝集力よりも大きく、且つグラフト化コポリマーを形成するために用いられる粘弾性材料にポリアミドを添加することによって得られる凝集力よりも大きい。ブレンドの強化された凝集力は、多くの場合、粘弾性材料からのグラフト化コポリマーの形成によって得られる上昇した凝集力と、グラフト化コポリマーを形成するために用いられる粘弾性材料にポリアミドを添加することによって得られる上昇した凝集力との合計よりも大きい。
【０１３４】
任意の好適なポリアミドを用いてよい。ポリアミドは、脂肪族セグメント、芳香族セグメント、又はアミド基によって分離されているこれらの組み合わせを有し得る。アミド基は、通常、ポリアミドの主鎖に存在する。好適なポリアミドは、典型的に、１）２００℃以下の融解温度を有する、２）ブレンド温度において組成物に少なくとも部分的に可溶性である、又は３）１）及び２）の両方であるように選択される。
【０１３５】
ポリアミドの第１のクラスは、２００℃以下の融点を有する。幾つかの好適なポリアミドは、１９０℃以下、１８０℃以下、１７０℃以下、又は１６０℃以下の融解温度を有する。融解温度は、典型的に、ポリアミドに含まれるアミド基の濃度と共に上昇する。２００℃以下の融点を有するポリアミドは、溶融加工によってグラフト化コポリマーとブレンドすることができる。すなわち、グラフト化コポリマー及びポリアミドの両方は、２００℃以下のブレンド温度において溶融状態でブレンドすることができる。約２００℃を超えるブレンド温度を用いる場合、グラフト化コポリマーが少なくとも幾つかの分解を受ける可能性が増加する。しかし、２００℃を超えるブレンド温度は、材料がこの温度である時間が比較的短い場合に用いることができる。
【０１３６】
あるいは、グラフト化コポリマー及びポリアミドは、組成物にポリアミドが溶解して良好な混合結果が得られる程度にブレンド温度が十分に高い場合、ポリアミドの融解温度よりも低い温度でブレンドすることができる。ポリアミドは、グラフト化コポリマー、ブレンド組成物に含まれる不活性溶媒、又はこれらの両方に溶解し得る。
【０１３７】
２００℃以下の融点を有する好適なポリアミドは、芳香族セグメント、脂肪族セグメント、又はこれらの組み合わせを有し得る。脂肪族セグメントは、直鎖状、環状、又は分枝状であってよい。脂肪族セグメントは、炭素主鎖を有してもよく、主鎖中に炭素原子と共に含まれるヘテロ原子を有してもよい。脂肪族セグメントは、飽和であっても部分的に不飽和であってもよい。幾つかの実施形態では、脂肪族セグメントは、アルキレン基又はヘテロアルキレン基である。
【０１３８】
２００℃以下の融点を有するポリアミドの幾つかの例は、ポリエーテル系ポリアミドである。すなわち、これらポリアミドは、少なくとも１つのポリエーテルセグメント（すなわち、式−（ＣＨ２）ｎＯ−（式中、ｎは、少なくとも１に等しい整数である）の複数の基を有するヘテロアルキレンセグメント）を有する。ポリエーテルセグメントは、多くの場合、式−ＣＨ２ＣＨ２Ｏ−、−ＣＨ２ＣＨ２ＣＨ２Ｏ−、−ＣＨ２ＣＨ２ＣＨ２ＣＨ２Ｏ−等の繰り返し単位である。好適なポリエーテル系ポリアミドは、多くの場合、ブロックコポリマーであり、少なくとも１つのアルキレンセグメントを更に含んでよい。特定のポリエーテル系ポリアミドとしては、Ａｒｋｅｍａ  Ｉｎｃ．（Ｐｈｉｌａｄｅｌｐｈｉａ，ＰＡ）から商品名ＰＥＢＡＸ（例えば、ＰＥＢＡＸ  １２０５、ＰＥＢＡＸ  ２５３３、及びＰＥＢＡＸ  ６３３３）として市販されているものが挙げられるが、これらに限定されない。
【０１３９】
２００℃以下の融点を有するポリアミドの他の例は、ダイマー酸系ポリアミドである。ダイマー酸は、典型的に、オレイン酸又はトール油脂肪酸等の１８個の炭素原子を有する不飽和脂肪酸の二量体化によって形成される。ダイマー酸は、多くの場合、少なくとも部分的に不飽和であり、且つ多くの場合、３６個の炭素原子を含有する。ダイマー酸系ポリアミドは、ダイマー酸とジアミンとの縮合反応を用いて形成されることが多い。ジアミンは、多くの場合、アルキレンジアミン又はヘテロアルキレンジアミンである。具体的なダイマー酸系ポリアミドとしては、Ｈｅｎｋｅｌ（Ｒｏｃｋｙ  Ｈｉｌｌ，ＣＴ）から商品名ＭＡＣＲＯＭＥＬＴ（例えば、ＭＡＣＲＯＭＥＬＴ  ６２４０）として市販されているものが挙げられるが、これらに限定されない。
【０１４０】
２００℃以下の融点を有するポリアミドの更に他の例は、ポリ（ラウリルラクタム）等のポリ（ラクタム）である。開環反応によって形成されるこれらポリアミドは、アミド基によって分離されている複数のアルキレンセグメント（例えば、１１個の炭素原子を有するアルキレン等）を有する。ポリ（ラクタム）の例は、Ｓｃｉｅｎｔｉｆｉｃ  Ｐｏｌｙｍｅｒ  Ｐｒｏｄｕｃｔｓ，Ｉｎｃ．（Ｏｎｔａｒｉｏ，ＮＹ）から商品名ＮＹＬＯＮ  １２として市販されているポリ（ラウリルラクタム）である。
【０１４１】
他の好適なポリアミドは、ブレンド温度でブレンド組成物に少なくとも部分的に溶解し得るものである。このクラスのポリアミドの融点は、２００℃以下であってよく、又は２００℃超であってもよい。融点が２００℃以下である場合、第１のクラスのポリアミドについて上述した通りブレンドしてよい。ポリアミドの融解温度が２００℃超であるとき、ポリアミドは、２００℃超のブレンド温度でグラフト化コポリマーとブレンドすることができるが、ただし、合わせる温度及び時間及び温度は、グラフト化コポリマーの分解を最小限に抑えるか又は防ぐように選択される。更に別の方法では、グラフト化コポリマー及びポリアミドは、組成物にポリアミドが溶解して良好な混合が得られる程度に十分ブレンド温度が高い場合、ポリアミドの融解温度よりも低い温度でブレンドすることができる。ポリアミドは、グラフト化コポリマー、ブレンド組成物に含まれる不活性溶媒、又はこれらの両方に溶解し得る。
【０１４２】
本明細書で使用するとき、用語「部分的に溶解する」は、少なくとも５０重量％、少なくとも６０重量％、少なくとも７０重量％、少なくとも８０重量％、少なくとも９０重量％、少なくとも９５重量％、少なくとも９８重量％、少なくとも９９重量％、少なくとも９９．５重量％、又は少なくとも９９．８重量％のポリアミドがブレンド温度で溶解することを意味する。幾つかの実施形態では、ブレンド温度で、透明なブレンド組成物が形成されることが望ましい。ブレンド温度は、ブレンドに含まれる、特定のグラフト化コポリマー（例えば、グラフト化コポリマーの分解を最小限に抑えるか又は防ぐように選択される）及びポリアミドに基づいて選択される。不活性溶媒が存在する場合、ブレンド温度は、多くの場合、不活性溶媒の沸騰温度よりも低い。ブレンド温度は、多くの場合、周囲温度〜３００℃の範囲、周囲温度〜２５０℃の範囲、又は周囲温度〜２００℃の範囲である。
【０１４３】
第２のクラスのポリアミドは、典型的に、脂肪族セグメント及びアリーレンセグメントを有する。アリーレンセグメントは、多くの場合、フェニレンを含み、脂肪族セグメントは、多くの場合、アルキレン又はヘテロアルキレンである。この種のポリアミドは、例えば、テレフタル酸、イソフタル酸、又はこれらの組み合わせと、アルキレンジアミン、ヘテロアルキレンジアミン、又はこれらの組み合わせと、の縮合反応によって調製することができる。好適なアルキレンジアミンは、多くの場合、６〜１２個の炭素原子を含む分枝状又は環状のアルキレンである。一例は、アルキレン基が分枝状であり、且つ９個の炭素原子を含有する以下の化学構造のポリアミドである。変数ｎは、３超、１０超、２０超、又は５０超である。
【０１４４】
【化１５】
0005901650.tif 000016
【０１４５】
このようなポリアミドは、Ｅｖｏｎｉｋ  Ｄｅｇｕｓｓａ  Ｃｏｒｐｏｒａｔｉｏｎ（Ｐａｒｓｉｐｐａｎｙ，ＮＹ）から商品名ＴＲＯＧＡＭＩＤ（例えば、ＴＲＯＧＡＭＩＤ  Ｔ）として市販されている。類似のポリアミドは、商品名ＮＹＬＯＮ  ６（３）ＴとしてＳｃｉｅｎｔｉｆｉｃ  Ｐｏｌｙｍｅｒ  Ｐｒｏｄｕｃｔｓ，Ｉｎｃ．（Ｏｎｔａｒｉｏ，ＮＹ）等の他の供給元から市販されている。
【０１４６】
好適なポリアミドは、グラフト化コポリマーと混合できる任意の分子量を有してよい。好適である特定の分子量は、ポリアミドの化学組成に依存し得るが、数平均分子量は、多くの場合、少なくとも１０，０００グラム／モル、少なくとも２０，０００グラム／モル、又は少なくとも５０，０００グラム／モルである。数平均分子量は、５００，０００グラム／モル以下又は更に高くてもよい。例えば、数平均分子量は、４００，０００グラム／モル以下、３００，０００グラム／モル以下、２００，０００グラム／モル以下、又は１００，０００グラム／モル以下であってよい。幾つかの例では、数平均分子量は、１０，０００〜５００，０００グラム／モルの範囲、５０，０００〜５００，０００グラム／モルの範囲、又は５０，０００〜３００，０００グラム／モルの範囲である。
【０１４７】
ブレンド組成物（例えば、グラフト化コポリマー及びポリアミド）は、典型的に、グラフト化コポリマー単独よりも高い凝集力を有する。この強化された凝集力は、ポリアミドのアミド基とグラフト化コポリマーの様々な極性基との間の水素結合、ポリアミド自体内の水素結合、又はこれらの組み合わせに起因し得る。これら結合は、多くの場合、ブレンド組成物をコーティングできる高温（例えば、１００℃〜２００℃）で破壊され得る。しかし、室温に冷却すると、水素結合が形成されて、強化された凝集力が提供される。凝集力の上昇は、ブレンド組成物中に含まれるポリアミドの添加量におよそ比例している。
【０１４８】
より多くのポリアミドをブレンド組成物に添加すると、組成物の弾性率及びガラス転移温度が上昇し得る。ブレンド組成物を感圧性接着剤組成物等の接着剤組成物として用いる場合、ブレンド中のポリアミドの量は、典型的に、ブレンド組成物の総重量に基づいて２０重量％以下である。ポリアミドの量がより多い場合、ブレンド組成物は、感圧性接着剤の通常の特性を有さない場合がある。すなわち、ガラス転移温度、弾性率、又はこれらの両方が、組成物がもはや感圧性接着剤として機能しない点まで上昇する可能性がある。
【０１４９】
ブレンド組成物（すなわち、ブレンド）は、多くの場合、ブレンド組成物の総重量に基づいて、０．５〜２０重量％のポリアミドと、８０〜９９．５重量％のグラフト化コポリマーと、を含む。幾つかのブレンドは、１〜２０重量％のポリアミド及び８０〜９９重量％のグラフト化コポリマー、２〜２０重量％のポリアミド及び８０〜９８重量％のグラフト化コポリマー、１〜１５重量％のポリアミド及び８５〜９９重量％のグラフト化コポリマー、２〜１５重量％のポリアミド及び８５〜９８重量％のグラフト化コポリマー、１〜１０重量％のポリアミド及び９０〜９９重量％のグラフト化コポリマー、２〜１０重量％のポリアミド及び９０〜９８重量％のグラフト化コポリマー、又は５〜１０重量％のポリアミド及び９０〜９５重量％のグラフト化コポリマーを含有する。
【０１５０】
グラフト化化合物及びポリアミドのブレンド組成物は、感圧性接着剤等の接着剤として用いることができる。このように、組成物は、粘着性であってよい。しかし、より高い粘着性が望ましい場合、更なる粘着付与剤をブレンド組成物に含めてもよい。感圧性接着剤組成物に典型的に含まれる任意の粘着付与剤を使用してよい。固体又は液体の粘着付与剤のいずれを使用してもよい。固体粘着付与剤は、一般には、約１０，０００グラム／モル以下の数平均分子量（Ｍｎ）及び約７０℃を超える軟化点を有する。液体粘着付与剤は、約０℃〜約７０℃の軟化点を有する粘稠な物質である。固体粘着付与樹脂が一般的に好ましい。
【０１５１】
好適な粘着付与樹脂として、ロジン及びその誘導体（例えばロジンエステル）、ポリテルペン及び芳香族修飾ポリテルペン樹脂、クマロン−インデン樹脂、並びに、炭化水素樹脂、例えば、αピネン系樹脂、βピネン系樹脂、リモネン系樹脂、脂肪族炭化水素系樹脂、芳香族修飾炭化水素系樹脂、芳香族炭化水素樹脂、及びジシクロペンタジエン系樹脂が挙げられる。これら粘着付与樹脂は、必要に応じて、感圧性接着剤に対するこれらの色の影響を低下させるために水素を添加してもよい。幾つかの実施形態では、粘着付与剤は、グラフト化コポリマーを形成するために用いられる粘弾性材料と混和性であるが、グラフト化コポリマー中のポリマー基Ｑとは不混和性であるように選択される。
【０１５２】
粘着付与剤をブレンド組成物に添加するとき、組成物は、多くの場合、ブレンドの総重量（例えば、粘着付与剤、グラフト化コポリマー、及びポリアミドの重量）に基づいて０．５〜５０重量％の粘着付与剤を含有する。幾つかの実施形態では、ブレンド組成物は、１〜５０重量％、１〜４０重量％、５〜４０重量％、１〜３０重量％、５〜３０重量％、１〜２０重量％、又は５〜２０重量％の粘着付与剤を含有する。
【０１５３】
粘着付与剤を含むブレンド組成物は、例えば、ブレンド組成物の総重量に基づいて１〜５０重量％の粘着付与剤、３０〜９８．８重量％のグラフト化コポリマー、及び０．２〜２０重量％のポリアミドを含有してよい。幾つかの例は、１〜４０重量％の粘着付与剤と、４０〜９８．５重量％のグラフト化コポリマーと、０．５〜２０重量％のポリアミドと、を含有する。他の例は、１〜３０重量％の粘着付与剤と、５０〜９８重量％のグラフト化コポリマーと、１〜２０重量％のポリアミドと、を含有する。更に他の例は、１〜３０重量％の粘着付与剤と、６０〜９８重量％のグラフト化コポリマーと、１〜１０重量％のポリアミドと、を含有する。
【０１５４】
充填剤、可塑剤等の接着剤組成物に一般的に添加される他の材料をブレンド組成物に添加してよい。
【０１５５】
ポリアミドは、グラフト化コポリマーの形成後にグラフト化コポリマーとブレンドしてよい。あるいは、ポリアミドは、式（Ｉ）の第１の化合物及び粘弾性材料である第２のポリマー材料とブレンドしてよい。言い換えれば、グラフト化コポリマーは、ポリアミドの存在下で形成してもよい。多くの実施形態では、グラフト化コポリマーは、ホットメルトプロセスを用いて形成され、ポリアミドとブレンドされる。任意の好適なホットメルト法を用いて、グラフト化コポリマーを調製し、得られるグラフト化コポリマーとポリアミドとをブレンドすることができる。幾つかの方法では、第２のポリマー材料（粘弾性材料）は、ポリマーパウチ等のパッケージ化材料内に配置され（例えば、粘弾性材料は、パッケージ化材料内で調製され得る）、Ｃ．Ｗ．Ｂｒａｂｅｎｄｅｒ（Ｈａｃｋｅｎｓａｃｋ，ＮＪ）から市販されているもののうちの１つのような混合装置内で又は押出成形機内で第１の化合物と合わせられる。混合装置は、粘弾性材料を取り囲んでいるパッケージ化材料の破砕、パッケージ化材料の融解、又はこれらの両方を行うことができる。パッケージが破壊されると、粘弾性材料は、第１の化合物と反応して、グラフト化コポリマーを形成する。次いで、得られるグラフト化コポリマーをポリアミドとブレンドしてよい。
【０１５６】
この温度は、典型的に、第１の化合物を第２のポリマー材料と反応させて、溶融グラフト化コポリマーを形成するのに十分高いように選択される。次いで、グラフト化コポリマーが溶融状態である間にグラフト化コポリマーをポリアミドと混合する。温度は、典型的に、ポリアミドも溶融するか又は少なくとも部分的に溶解して、グラフト化コポリマーと適切に混合されるように選択される。合わせたグラフト化コポリマーの調製及びポリアミドとのブレンドの温度は、多くの場合、２００℃以下であるように選択される。高温を用いてもよく、時間と温度との組み合わせは、グラフト化コポリマーの分解を防ぐか又は最小限に抑えるように選択される。
【０１５７】
ブレンド組成物は、多くの場合、ダイを用いてフィルム又はコーティングとして送達される。このフィルム又はコーティングは、多くの場合、基材の一方又は両方の主表面上に配置される。金属含有材料、ポリマー材料、セラミック材料又はガラスから生成されるもの等の任意の好適な基材を使用することができる。基材は、剛性又は可撓性、透明又は不透明、並びに任意の好適な厚さであり得る。フィルム又はコーティングが感圧性接着剤である場合、基材は裏材であってよい。好適な裏材としては、限定するものではないが、紙、布（織布又は不織布）、ポリ（塩化ビニル）、ポリウレタン、ポリオレフィン（例えば、ポリエチレン、ポリプロピレン又はこれらのコポリマー）、ポリエステル（ポリエチレンテレフタレート、ナイロン、ポリカーボネート、ポリ（エチレン酢酸ビニル）、ポリ（エチレンアクリル酸））、発泡体（ポリウレタン又はポリアクリレートから調製されるもの等）、金属箔等が挙げられる。
【０１５８】
幾つかの実施形態では、ブレンド組成物は、２つの基材の間に配置される。第１の基材は、例えば、感圧性接着剤に好適な裏材であってよく、第２の基材は剥離ライナーであってよい。例えば、シリコーンコーティング（シリコーン剥離ライナー）、ポリフルオロポリエーテルコーティング又はポリフルオロエチレンコーティングでコーティングされた裏材のような任意の好適な剥離ライナーを使用することができる。
【０１５９】
ブレンド組成物は、凝集力をもたらすために物理的架橋及び水素結合の両方を有してよい。物理的架橋はグラフト化コポリマー内の相分離に依存するが、水素結合は、相分離に依存しない。むしろ、水素結合は、グラフト化コポリマーの様々な極性基、ポリアミド内の様々な他の極性基、又はこれらの両方と、ポリアミド上のアミド基との相互作用に依存する。凝集力を改善するためのこれら２つのアプローチにより、協同又は相乗効果が生じる。すなわち、強化された凝集力は、水素結合のみを用いて得られる強化と物理的架橋のみを用いて得られる強化との合計よりも大きい。
【０１６０】
ブレンド組成物は、高温で流体であり、次いで、室温に冷却したとき、物理的に架橋し、水素結合してよい。この種の架橋及び結合は、可逆的であってよい。すなわち、ブレンド組成物は、繰り返して流体又は溶融状態に加熱し、再度冷却することができる。物理的架橋及び水素結合は、流体又は溶融状態から冷却したとき繰り返し再形成することができる。
【０１６１】
望ましい凝集力を得るために、更なる架橋（例えば、化学架橋、光架橋、又は電子ビーム架橋）を必要としない。これは、放射線透過の深さの限定、大きな設備投資、ライン速度の限定、及び高い付加荷重等の光架橋及び電子ビーム架橋に関連する典型的な問題なく凝集力を得ることができるので、特に有利である。
【０１６２】
更に、物理的架橋及び水素結合の両方を併用すると、グラフト化コポリマーの形成において、酸含量の低い粘弾性化合物（グラフト化コポリマーを形成するために用いられる第２のポリマー材料）を使用することができる。これら系では、物理的架橋及び水素結合のいずれかのみの使用は、典型的に、望ましい凝集力を提供するのに不適切である。物理的架橋及び水素結合の組み合わせにより、結果として良好な凝集力を有するブレンド組成物を形成することができる。これら系は、多くの場合、医療及びエレクトロニクス用途に望ましい。
【０１６３】
組成物又は組成物を製造する方法である様々な項目が提供される。
【０１６４】
項目１は、ブレンド組成物である、組成物である。組成物は、ａ）グラフト化コポリマーと、ｂ）ポリアミドと、を含む。グラフト化コポリマーは、１）式（Ｉ）
【化１６】
0005901650.tif 000017
の第１の化合物と、２）少なくとも１つの酸性基を有する第２のポリマー材料と、を含む反応混合物の生成物を含有する。式（Ｉ）中、各Ｒ１は独立して水素又はアルキルである。基Ｒ２は、アルキレン、ヘテロアルキレン、アリーレン、ヘテロアリーレン又はこれらの組み合わせを含有し、任意で、オキシ、カルボニル、カルボニルオキシ、カルボニルイミノ、−ＮＲ３−又はこれらの組み合わせを更に含有する二価の基である。基Ｒ３は、水素又はアルキルである。基Ｑは、少なくとも１つのエチレン性不飽和モノマーを含有する第１のモノマー組成物の重合生成物を含む第１のポリマー基である。ブレンドに含まれるポリアミドは、１）２００℃以下の融解温度を有する、２）ブレンド温度において組成物に少なくとも部分的に可溶性である、又は３）１）及び２）の両方であるように選択される。
【０１６５】
項目２は、接着剤である、項目１に記載の組成物である。
【０１６６】
項目３は、感圧性接着剤である、項目１又は２に記載の組成物である。
【０１６７】
項目４は、ホットメルト加工可能である、項目１〜３のいずれか一項に記載の組成物である。
【０１６８】
項目５は、前記ポリアミドが、組成物の総重量に基づいて０．５〜２０重量％の範囲の量で存在する、項目１〜４のいずれか一項に記載の組成物である。
【０１６９】
項目６は、前記ポリアミドが、少なくとも１つのポリエーテルセグメントを有するブロックコポリマーである、項目１〜５のいずれか一項に記載の組成物である。
【０１７０】
項目７は、前記ポリアミドが、（ａ）少なくとも１つのポリエーテルセグメントと、（ｂ）少なくとも１つのアルキレンセグメントと、を有するブロックコポリマーである、項目１〜６のいずれか一項に記載の組成物である。
【０１７１】
項目８は、前記ポリアミドが、複数のアルキレン又はヘテロアルキレンセグメントを有する、項目１〜５のいずれか一項に記載の組成物である。
【０１７２】
項目９は、前記ポリアミドが、（ａ）少なくとも１つのアルキレン又はヘテロアルキレンセグメントと、（ｂ）少なくとも１つのアリーレンセグメントと、を有するブロックコポリマーである、項目１〜５のいずれか一項に記載の組成物である。
【０１７３】
項目１０は、前記ポリアミドが、（ａ）アルキレンジアミン、ヘテロアルキレンジアミナー、又はこれらの組み合わせと、（ｂ）ダイマー酸と、を含む反応混合物の生成物である、項目１〜５のいずれか一項に記載の組成物である。
【０１７４】
項目１１は、前記第２のポリマー材料が、（ａ）（メタ）アクリル酸と、（ｂ）少なくとも１つの（メタ）アクリレートエステルと、を含む第２のモノマー組成物の重合生成物である、項目１〜１０のいずれか一項に記載の組成物である。
【０１７５】
項目１２は、基Ｑが、グラフト化コポリマー中の第２のポリマー材料から相分離する、項目１〜１１のいずれか一項に記載の組成物である。
【０１７６】
項目１３は、Ｑを形成するために使用される少なくとも１つのエチレン性不飽和モノマーが、ホモポリマーとして重合する場合、少なくとも２０℃に等しいガラス転移温度を有するように選択される、項目１〜１２のいずれか一項に記載の組成物である。
【０１７７】
項目１４は、Ｑが、５０００グラム／モル超の重量平均分子量を有する、項目１〜１３のいずれか一項に記載の組成物である。
【０１７８】
項目１５は、前記第１のモノマー組成物が、スチレン、α−メチルスチレン又はアルキル置換スチレンを含む、項目１〜１４のいずれか一項に記載の組成物である。
【０１７９】
項目１６は、前記第１のモノマー組成物が、（メタ）アクリレートエステル、（メタ）アクリルアミド又はこれらの組み合わせを含む、項目１〜１４のいずれか一項に記載の組成物である。
【０１８０】
項目１７は、前記基Ｑが、ランダムコポリマーであり、前記第１のモノマー組成物が、ビニルアリールモノマー及びビニル複素環式モノマーを含む、項目１〜１４のいずれか一項に記載の組成物である。
【０１８１】
項目１８は、前記基Ｑがブロックコポリマーであり、前記第１のモノマー組成物が、ポリ（ビニルアリールモノマー）の第１のブロックと、ポリ（ビニル複素環式モノマー）の第２のブロックと、を含む、項目１〜１４のいずれか一項に記載の組成物である。
【０１８２】
項目１９は、粘着付与剤を更に含む、項目１〜１８のいずれか一項に記載の組成物である。
【０１８３】
項目２０は、ブレンド組成物の総重量に基づいて１〜５０重量％の粘着付与剤、３０〜９８．８重量％のグラフト化コポリマー、及び０．２〜２０重量％のポリアミドを含む、項目１９に記載の組成物である。
【０１８４】
項目２１は、組成物を製造する方法である。前記方法は、グラフト化コポリマーを提供することと、前記グラフト化コポリマーをポリアミドとブレンドすることと、を含む。前記グラフト化コポリマーは、１）式（Ｉ）の第１の化合物と、
【化１７】
0005901650.tif 000018
（２）少なくとも１つの酸性基を有する第２のポリマー材料と、を含む、反応混合物の生成物を含有する。式（Ｉ）中、各Ｒ１は独立して水素又はアルキルである。基Ｒ２は、アルキレン、ヘテロアルキレン、アリーレン、ヘテロアリーレン又はこれらの組み合わせを含有し、任意で、オキシ、カルボニル、カルボニルオキシ、カルボニルイミノ、−ＮＲ３−又はこれらの組み合わせを更に含有する二価の基である。基Ｒ３は、水素又はアルキルである。基Ｑは、少なくとも１つのエチレン性不飽和モノマーを含有する第１のモノマー組成物の重合生成物を含む第１のポリマー基である。ブレンドに含まれるポリアミドは、１）２００℃以下の融解温度を有する、２）ブレンド温度において組成物に少なくとも部分的に可溶性である、又は３）１）及び２）の両方であるように選択される。
【０１８５】
項目２２は、前記グラフト化コポリマーが、ポリアミドの存在下で形成される、項目２１に記載の方法。
【０１８６】
項目２３は、前記組成物が、ブレンド工程中に溶媒を含まない、又は実質的に溶媒を含まない、項目２１又は２２に記載の方法である。
【０１８７】
項目２４は、前記ポリアミド及び前記グラフト化コポリマーが、ブレンド温度で両方とも溶融状態にある、項目２１〜２３のいずれか一項に記載の方法である。
【０１８８】
項目２５は、ブレンド温度が、前記ポリアミドの融解温度よりも低い、項目２１〜２３のいずれか一項に記載の方法である。
【実施例】
【０１８９】
全てのパーセントは、特に指示しない限り、重量に基づく。
【０１９０】
以下の実施例で使用される材料は、特に明記しない限り、Ａｌｆａ  Ａｅｓａｒ（Ｗａｒｄ  Ｈｉｌｌ，ＭＡ）又はＳｉｇｍａ−Ａｌｄｒｉｃｈ  Ｃｏｍｐａｎｙ（Ｓｔ．Ｌｏｕｉｓ，ＭＯ）から購入した。
【０１９１】
Ａｌｆａ  Ａｅｓａｒ（Ｗａｒｄ  Ｈｉｌｌ，ＭＡ）製の阻害物質除去樹脂（ＣＡＳ  ＃  ９００３−７０−７）を充填したカラムにモノマーを通すことにより、モノマーから阻害物質を除去した。このように処理したスチレン及びビニルピリジン等のモノマーを「処理モノマー」と呼ぶ。
【０１９２】
［分子量分布の試験方法］
化合物の分子量分布は、従来のゲル透過クロマトグラフィー（ＧＰＣ）を用いて特性評価した。Ｗａｔｅｒｓ  Ｃｏｒｐｏｒａｔｉｏｎ（Ｍｉｌｆｏｒｄ，ＭＡ）から入手したＧＰＣ装置は、高圧液体クロマトグラフィーポンプ（モデル１５１５ＨＰＬＣ）、オートサンプラー（モデル７１７）、ＵＶ検出機（モデル２４８７）、及び屈折率検出機（モデル２４１０）を備えていた。クロマトグラフは、２つの５マイクロメートルのＰＬｇｅｌ  ＭＩＸＥＤ−Ｄカラム（Ｖａｒｉａｎ  Ｉｎｃ．（Ｐａｌｏ  Ａｌｔｏ，ＣＡ）から入手可能）を備えていた。
【０１９３】
ポリマー又は乾燥ポリマーサンプルを０．５％（重量／体積）の濃度でテトラヒドロフランに溶解させ、ＶＷＲ  Ｉｎｔｅｒｎａｔｉｏｎａｌ（Ｗｅｓｔ  Ｃｈｅｓｔｅｒ，ＰＡ）から入手可能である０．２マイクロメートルのポリテトラフルオロエチレンフィルターを通して濾過することにより、ポリマー溶液のサンプルを調製した。得られたサンプルをＧＰＣに注入し、３５℃に維持したカラムを通して毎分１ミリリットルの速度で溶出させた。このシステムを、線形最小二乗分析を用いてポリスチレン標準で較正して、検量線を確立した。重量平均分子量（Ｍｗ）及び多分散指数（重量平均分子量を数平均分子量で除した商）をこの標準検量線に対して各サンプルについて計算した。
【０１９４】
［室温における剪断力の試験方法］
実施例に記載の通り調製した幅２５．４ミリメートル（ｍｍ）の試験ストリップを用いて剪断試験を実施した。ステンレス鋼パネルを、アセトンで拭き取ることによって洗浄し、乾燥させた。各試験ストリップの２５．４ｍｍ×２５．４ｍｍの部分がパネルと強固に接触し、各試験ストリップの一方の端部が自由端になるように、試験ストリップをパネルに適用した。試験ストリップの接着しているパネルを、延在している自由端とパネルとが１８０°の角度を形成するようにラック内で保持した。１キログラムの重りを各試験ストリップの自由端に取り付けた。室温（約２３℃）で試験を実施し、試験パネルから各試験ストリップが分離するまでの経過時間を剪断力として分で記録した。各サンプルについて２回の剪断試験を実施し、結果を平均した。
【０１９５】
［引き剥がし接着力の試験方法］
実施例に記載の通り調製した試験ストリップを用いて引き剥がし接着力を測定した。ステンレス鋼パネルを、アセトンで拭き取ることによって洗浄し、乾燥させた。幅１．２５センチメートル（ｃｍ）×長さ１０〜１２ｃｍであると測定された試験ストリップを、２キログラム（ｋｇ）の硬質ゴムローラを２回転がすことによってパネルに接着した。試験ストリップの自由端を、除去角度が１８０°になるように折り返し、接着試験スケール（スリップ／ピールテスターモデル３Ｍ９０、Ｉｎｓｔｒｕｍｅｎｔｏｒｓ  Ｉｎｃ．Ｓｔｒｏｎｇｓｖｉｌｌｅ，ＯＨから入手）の水平アームに取り付けた。ステンレス鋼パネルを、スケールから１２インチ／分（３０．５ｃｍ／分）の速度で離れるプラットフォームに取り付けた。試験ストリップを試験パネルに適用した直後に、接着を確立させる時間を作らずに剥離試験を開始した。引き剥がし試験中のピーク及び最低力（ニュートン）の平均を記録した。引き剥がし試験は各サンプルについて３回実施し、平均して、引き剥がし力値を得た。
【０１９６】
［予備実施例Ｐ１：アジリジニル末端ポリスチレン］
３００グラムのスチレンモノマーと、７グラムの４，４’アゾビス（４−シアノ吉草酸）反応開始剤と、１．８グラムの２，２，６，６−テトラメチル−１−ピペリジニルオキシ（ＴＥＭＰＯ）と、５５グラムのキシレン溶媒とを、凝縮器、機械的攪拌機、及び窒素パージ管を備える複数口の１，０００ミリリットル（ｍＬ）のフラスコに添加することによって、カルボキシル末端（酸含有）ポリスチレンポリマーの組成物を調製した。フラスコをセプタムで密閉し、３０分間窒素を吹き込んだ。次いで、フラスコを１４５℃に加熱した油浴に入れ、撹拌しながら１０時間その温度で保持した。反応中、最初は赤色であった溶液が、淡い黄色がかった色に変化し、固体の反応開始剤が溶解した。生成物をフラスコ内で冷却し、ＧＰＣ及びＨ−ＮＭＲ分析のためにサンプルを取り出した。ＧＰＣ分析に基づいて、スチレンモノマーの変換率は約８５パーセントであり、カルボキシル末端ポリスチレンポリマーの重量平均分子量（Ｍｗ）は、約１５，５００グラム／モルであり、多分散性は１．３であった。
【０１９７】
１，１’−イソフタライルビス（２−メチルアジリジン）の５重量％トルエン溶液６００グラムを
【化１８】
0005901650.tif 000019
冷却フラスコに添加し、室温（約２０〜２５℃）で２４時間混合することによってアジリジニル末端ポリ（スチレン）を、調製した。得られた溶液を６倍（体積）過剰の冷メタノールに添加した。沈殿したアジリジン末端ポリ（スチレン）ポリマーを濾過し、回収し、真空下で乾燥させた。ポリマーの重量平均分子量は、約１５，６００グラム／モルであり、多分散指数は１．３６であった。
【０１９８】
［予備実施例Ｐ２：アジリジニル末端ポリ（メチルメタクリレート）］
２９４グラムのメチルメタクリレート（ＭＭＡ）、５．４グラムの３−メルカプトプロピオン酸（ＭＰＡ）、ＶＡＺＯ−６７として販売されている熱反応開始剤である、２，２’−アゾビス（２−メチルブチロニトリル）０．９６グラム及び２５０グラムのトルエンを、電磁撹拌棒を収容している狭口ガラス瓶に添加し、十分混合することにより、カルボキシル末端（酸含有）ポリ（メチルメタクリレート）ポリマーの組成物を調製した。組成物に３０分間窒素を吹き込んだ。次いで、瓶を密閉し、回転及び加熱している水浴（Ａｔｌａｓ，Ｉｎｃ．（Ａｔｈｅｎｓ，ＧＡ）から商品名Ｌａｕｎｄｅｒ−Ｏ−ｍｅｔｅｒで入手可能）に７０℃で２０時間入れた。ＧＰＣ分析に基づいて、カルボキシル末端ポリ（メチルメタクリレート）ポリマーは、１５，０００グラム／モルの重量平均分子量（Ｍｗ）を有し、メチルメタクリレートモノマーの変換率は約９９パーセントであった。
【０１９９】
１，１’−イソフタライルビス（２−メチルアジリジン）の５重量％トルエン溶液６００グラムをカルボキシル末端ポリ（メチルメタクリレート）を含有する瓶に添加し、室温で２４時間混合することによって、アジリジニル末端ポリ（メチルメタクリレート）ポリマーを調製した。得られた溶液を６倍（体積）過剰の冷メタノールにゆっくりと添加し、沈殿したアジリジニル末端ポリ（メチルメタクリレート）ポリマーを濾過し、回収し、真空下で乾燥させた。ＧＰＣ分析に基づいて、ポリマーの重量平均分子量は約１５，５００グラム／モルであり、多分散指数は１．３であった。
【０２００】
［予備実施例Ｐ３〜Ｐ５：粘弾性材料の調製］
琥珀色の瓶中で、表１に示す量のイソオクチルアクリレート（ＩＯＡ）及びアクリル酸（ＡＡ）を、０．００４グラムのイソオクチルチオグリコレート（ＩＯＴＧ）及び０．０２グラムの２−ジメトキシ−２−フェニルアセトフェノン（Ｃｉｂａ  Ｓｐｅｃｉａｌｔｙ  Ｃｈｅｍｉｃａｌｓ（Ｔａｒｒｙｔｏｗｎ，ＮＹ））から商品名ＩＲＧＡＣＵＲＥ  ６５１で市販されている）と混合することによって硬化性組成物を調製した。厚さ０．０６５ｍｍの透明なポリ（エチレン酢酸ビニル）フィルムを熱融着させて、１８ｃｍ×５ｃｍ及び各重量約１．４グラムと測定された開放型パウチを形成することによってパウチを調製した。ポリ（エチレン酢酸ビニル）フィルムは、Ｆｌｉｎｔ  Ｈｉｌｌｓ  Ｒｅｓｏｕｒｃｅｓ（Ｗｉｃｈｉｔａ，ＫＳ）から商品名ＶＡ−２４として入手した。各パウチに約２６グラムの硬化性組成物を充填した。パウチの開放端から空気を押出し、次いで、開放端を封止した。Ｍｉｄｗｅｓｔ  Ｐａｃｉｆｉｃ  Ｉｍｐｕｌｓｅ  Ｓｅａｌｅｒ（Ｊ．Ｊ．Ｅｌｅｍｅｒ  Ｃｏｒｐ．Ｓｔ．Ｌｏｕｉｓ，ＭＯ）を用いてパウチをシールした。シールしたパウチを１７℃の一定温度水浴に浸漬し、各側面上に８分間紫外線（３６５ｎｍ、４ｍＷ／ｃｍ２）を照射して、硬化性組成物を重合させた。得られた生成物は、粘弾性材料であった。各ポリマーをテトラヒドロフランに溶解させ、ＧＰＣによって分析することにより、ポリマーの分子量を測定した。
【０２０１】
【表１】
0005901650.tif 000020
【０２０２】
［実施例１〜２１：グラフト化コポリマー及びポリアミドブレンドの調製］
予備実施例Ｐ３〜Ｐ５から得られた粘弾性材料のパウチを、Ｃ．Ｗ．Ｂｒａｂｅｎｄｅｒ（Ｈａｃｋｅｎｓａｃｋ，ＮＪ）から商品名ＢＲＡＢＥＮＤＥＲ（Ｈａｌｆ  Ｓｉｚｅ  Ｍｉｘｅｒ）として市販されている高温配合機を用いて融解させた。各サンプルについて、粘弾性材料のパウチを１５０℃の設定温度で１００毎分回転数（ｒｐｍ）にて５分間混合した。各パウチ内の粘弾性材料が均一に融解したようにみえたら、予備実施例Ｐ１又はＰ２から得られたアジリジニル末端ポリマー及びポリアミドを添加し、１５０℃で１０分間１００ｒｐｍで混合した。ポリアミドサンプル６（３）Ｔ及びＮ１２では、混合温度を１７５℃に上昇させた。次いで、混合チャンバーを１００℃に冷却し、混合パドルの回転を逆にして、得られた物質を排出させ、回収した。各実施例で用いる具体的な粘弾性材料、アジリジニル末端ポリマー、及びポリアミドを以下の表２に記載する。
【０２０３】
本明細書で使用するとき「Ｐ１２０５」は、Ａｒｋｅｍａ，Ｉｎｃ．（Ｃｏｌｏｍｂｅｓ，Ｆｒａｎｃｅ）から商品名ＰＥＢＡＸ  １２０５として市販されているポリアミドを指す。この材料は、融解温度１４７℃のポリエーテル系ポリアミドである。
【０２０４】
本明細書で使用するとき「Ｐ２５３３」は、Ａｒｋｅｍａ，Ｉｎｃ．（Ｃｏｌｏｍｂｅｓ，Ｆｒａｎｃｅ）から商品名ＰＥＢＡＸ  ２５３３として市販されているポリアミドを指す。この材料は、融解温度１３４℃のポリエーテル系ポリアミドである。
【０２０５】
本明細書で使用するとき「Ｐ６３３３」は、Ａｒｋｅｍａ，Ｉｎｃ．（Ｃｏｌｏｍｂｅｓ，Ｆｒａｎｃｅ）から商品名ＰＥＢＡＸ  ６３３３として市販されているポリアミドを指す。この材料は、融解温度１６９℃のポリエーテル系ポリアミドである。
【０２０６】
用語「Ｍ６２４０」は、Ｈｅｎｋｅｌ（Ｄｕｓｓｅｌｄｏｒｆ，Ｇｅｒｍａｎｙ）から商品名ＭＡＣＲＯＭＥＬＴ  ６２４０として市販されているポリアミドを指す。この材料は、融解温度１４１℃のダイマー酸系ポリアミドである。
【０２０７】
用語「Ｎ６（３）Ｔ」は、Ｓｃｉｅｎｔｉｆｉｃ  Ｐｏｌｙｍｅｒ  Ｐｒｏｄｕｃｔｓ  Ｉｎｃ（Ｏｎｔａｒｉｏ，ＮＹ）から商品名ＮＹＬＯＮ  ６（３）Ｔとして市販されているナイロンを指す。この材料は、テレフタル酸及びアルキレンジアミンのブロックコポリマーである。この材料は、２５０℃の融解温度を有する。
【０２０８】
用語「Ｎ１２」は、Ｓｃｉｅｎｔｉｆｉｃ  Ｐｏｌｙｍｅｒ  Ｐｒｏｄｕｃｔｓ  Ｉｎｃ．（Ｏｎｔａｒｉｏ，ＮＹ）から商品名ＮＹＬＯＮ  １２として市販されているポリ（ラウリルラクタム）系ポリアミドを指す。この材料は、１７８℃の融解／軟化温度を有する。
【０２０９】
冷却後、約１グラムのブレンド組成物を、下塗りポリエステルライナー（Ｍｉｔｓｕｂｉｓｈｉ（Ｇｒｅｅｒ，ＳＣ））から入手したＨＯＳＴＡＰＨＥＮ  ３ＳＡＢ  ＰＥＴフィルム）及びシリコーン処理剥離ライナー（Ｓｉｌｉｃｏｎａｔｕｒｅ  ＳＰＡ（Ｇｏｄｅｇａ  ｄｉ  Ｓａｎｔ’Ｕｒｂａｎｏ，Ｉｔａｌｙ）から入手したＳｉｌｐｈａｎ  Ｓ３６ライナー）の間に配置した。この構造体を、プレート温度を８０℃に設定したＣａｒｖｅｒ，Ｉｎｃ．（Ｗａｂａｓｈ，ＩＮ）製の加熱したプレスのプレートの間に配置し、約０．０５ミリメートル（ｍｍ）の厚さに圧縮した。冷却後、試験ストリップを調製し、試験方法に従って引き剥がし接着力及び剪断力を試について試験した。結果を表２に示す。
【０２１０】
【表２】
0005901650.tif 000021
【０２１１】
［実施例２２：グラフト化コポリマー、ポリアミド、及び粘着付与剤ブレンドの調製］
２１グラムの粘弾性材料Ｐ３、０．８４グラムのポリアミドＰ１２０５、１グラムのアジリジニル末端ポリマーＰ１、及び３グラムの粘着付与剤（Ｅａｓｔｍａｎ  Ｃｏ．（Ｋｉｎｓｇｐｏｒｔ  ＴＮ）によって商品名ＲＥＧＡＬＲＥＺ  ６１０８として販売されている部分的に水素添加されている炭化水素樹脂）を用いて、ブレンド組成物を調製した。パウチ材料及び粘弾性材料が均一に融解したようにみえるまで、１５０℃の温度設定で１００ｒｐｍにて５分間、パウチ内の粘弾性材料Ｐ３をＣ．Ｗ．Ｂｒａｂｅｎｄｅｒ（Ｈａｃｋｅｎｓａｃｋ，ＮＪ）製の配合機内で混合した。次いで、粘着付与剤を添加し、同じ条件下で５分間混合した。次いで、アジリジニル末端ポリマーＰ１及びポリアミドＰ１２０５を添加し、１５０℃で１０分間１００ｒｐｍにて混合した。
【０２１２】
ブレンド組成物の試験ストリップを調製し、実施例１〜２１に記載の通り評価した。剪断力は、１，９８０分であり、引き剥がし接着力は４３Ｎ／ｄｍであった。
【０２１３】
［比較例Ｃ１〜Ｃ１５］
試験ストリップを調製し、実施例１〜２０に記載の調製及び評価手順を用いて表３に示す組成物を調製し、評価した。試験結果を表３に示す。比較例Ｃ１〜Ｃ１０にはポリアミドが含まれておらず、比較例Ｃ１１〜Ｃ１５にはアジリジニル末端ポリマーが含まれていなかった。
【０２１４】
【表３】
0005901650.tif 000022